(57)【要約】  本発明は、（Ａ）１００重量部の式Ｙ−［（ＣＲ１２）ｂ−ＳｉＲａ（ＯＲ２）３−ａ］ｘ（Ｉ）の化合物（Ａ）、（Ｂ）５０重量部を超える式Ｒ３ｃ（Ｒ４Ｏ）ｄＲ５ｅＳｉＯ（４−ｃ−ｄ−ｅ）／２（ＩＩ）の単位を含むシリコーン樹脂を含む架橋性材料（ただし、基および添字は請求項１に示されている意味を有する。）、それらの製造方、ならびに接着剤およびシーラントとしての、とりわけ木材を接着するための高い引張り剪断強さを有する特に接着剤としてのそれらの使用に関する。【特許請求の範囲】
【請求項１】
（Ａ）１００重量部の式
Ｙ−［（ＣＲ１２）ｂ−ＳｉＲａ（ＯＲ２）３−ａ］ｘ              （Ｉ）
（式中、
Ｙは、窒素、酸素、硫黄、または炭素を介して結合されたｘ価のポリマー基であり、
Ｒは、同じであっても異なってもよく、一価の、場合によって置換されているＳｉＣ−結合した炭化水素基であり、
Ｒ１は、同じであっても異なってもよく、水素原子、または炭素原子に窒素、リン、酸素、硫黄もしくはカルボニル基が結合することができる一価の、場合によって置換されている炭化水素基であり、
Ｒ２は、同じであっても異なってもよく、水素原子、または一価の、場合によって置換されている炭化水素基であり、
Ｘは、１から１０までの整数であり、
ａは、同じであっても異なってもよく、０、１、もしくは２であり、および
ｂは、同じであっても異なってもよく、１から１０までの整数である。）
の化合物Ａ、並びに
（Ｂ）５０重量部を超える式
Ｒ３ｃ（Ｒ４Ｏ）ｄＲ５ｅＳｉＯ（４−ｃ−ｄ−ｅ）／２              （ＩＩ）
（式中、
Ｒ３は、同じであっても異なってもよく、水素原子、一価の、ＳｉＣ−結合した、場合によって置換されている脂肪族炭化水素基、または式（ＩＩ）の２つの単位を橋かけしている二価の、場合によって置換されている脂肪族炭化水素基であり、
Ｒ４は、同じであっても異なってもよく、水素原子または一価の、場合によって置換されている炭化水素基であり、
Ｒ５は、同じであっても異なってもよく、一価の、ＳｉＣ−結合した、場合によって置換されている芳香族炭化水素基であり、
ｃは、０、１、２、もしくは３であり、
ｄは、０、１、２、もしくは３であり、および
ｅは、０、１、もしくは２であり、
ただし、ｃ＋ｄ＋ｅの合計は、３以下であり、式（ＩＩ）の単位の少なくとも４０％においてｃ＋ｅの合計は０もしくは１である。）
の単位を含むシリコーン樹脂
を含む、架橋性組成物。
【請求項２】
式（Ｉ）中の基Ｙが、ポリウレタン基およびポリオキシアルキレン基を含むことを特徴とする、請求項１に記載の架橋性組成物。
【請求項３】
化合物（Ａ）の末端基が、一般式
−Ｏ−Ｃ（＝Ｏ）−ＮＨ−（ＣＲ１２）ｂ−ＳｉＲａ（ＯＲ２）３−ａ      （ＩＩＩ）
および
−ＮＨ−Ｃ（＝Ｏ）−ＮＲ’−（ＣＲ１２）ｂ−ＳｉＲａ（ＯＲ２）３−ａ    （ＩＶ）
（式中、基および添字はそれらに対して上で特定された定義の一つを有する。）
の基であることを特徴とする、請求項１または２に記載の架橋性組成物。
【請求項４】
１００重量部の成分（Ａ）に基づいて少なくとも６０重量部の成分（Ｂ）を含むことを特徴とする、請求項１から３の一項以上に記載の架橋性組成物。
【請求項５】
シリコーン樹脂（Ｂ）が、少なくとも４００ｇ／モルであって４００，０００ｇ／モル以下の平均モル質量（数平均）Ｍｎを有することを特徴とする、請求項１から４の一項以上に記載の架橋性組成物。
【請求項６】
（Ａ）１００重量部の式（Ｉ）の化合物、
（Ｂ）６０から１，０００重量部の、式（ＩＩ）の単位を含むシリコーン樹脂、
場合によって
（Ｃ）０．５から１０重量部の、塩基性窒素を含む化合物、
場合によって、
（Ｄ）充填剤、
場合によって
（Ｅ）触媒、
場合によって
（Ｆ）接着促進剤、
場合によって
（Ｇ）水捕捉剤、
場合によって
（Ｈ）添加剤、および
場合によって
（Ｋ）補助剤
を含む組成物であることを特徴とする、請求項１から５の一項以上に記載の架橋性組成物。
【請求項７】
個々の成分を任意の順序で混合することによる、請求項１から６の一項以上に記載の組成物を製造するための方法。
【請求項８】
請求項１から６の一項以上に記載の組成物または請求項７に記載されたようにして製造された組成物を架橋することによって製造される成型品。
【請求項９】
少なくとも７ＭＰａの引張り剪断強さを有することを特徴とする、請求項８に記載の成型品。
【請求項１０】
基材の接着またはシーリングのための方法であって、請求項１から６の一項以上に記載の組成物もしくは請求項７に記載されたようにして製造された組成物を、少なくとも１つの基材の表面に塗布するステップ、次いで、その表面を、接着すべき第２の基材と接触させるステップ、および続いて、架橋させるステップを含む、方法。
【請求項１１】
コーティングまたはカプセル化材を製造するための方法であって、請求項１から６の一項以上に記載の組成物もしくは請求項７に記載されたようにして製造した組成物を、少なくとも１つの基材に塗布するステップ、および続いて架橋させるステップを含む、方法。
【発明の詳細な説明】
【技術分野】
【０００１】
本発明は、シラン架橋性プレポリマーの架橋性組成物、それらを製造する方法、ならびに接着剤およびシーリング材、より詳しくは、木材接着を含めた接着に適用するための高い引張り剪断強さを有する接着剤としてのそれらの使用に関する。
【背景技術】
【０００２】
木材に接着を施すための既知の系には、一般的にはポリ酢酸ビニル分散液に基づいて配合されているウッドグルー（ｗｏｏｄ  ｇｌｕｅ）がある。これらのグルーは、木材への効果的な接着性を示すが、それらの硬化速度、すなわち、耐力結合が形成されるまでにかかる時間はやはり非常に長く、接着されるべきワークピースを長時間機械的に固定することが一般に不可避であることを意味する。その上、ウッドグルーは一般的に耐水性が限られているので、このタイプの接着剤（ａｄｈｅｓｉｖｅ）の使用は、その接着剤（ｂｏｎｄ）が湿気にさらされた場合、問題が生じる。構成材の機械的強度に関する要件が厳しく、風化の影響下で長い年月を経てもなお接着強度（ｂｏｎｄ  ｓｔｒｅｎｇｔｈ）が十分に高くなければならない高荷重を受ける木製構造物の場合、この種のウッドグルーは通常、不適切である。
【０００３】
この場合、一般的には、イソシアネート架橋性ＰＵ接着剤が使用される。これらの接着剤は通常、芳香族ポリイソシアネートを含む。この種の系は、イソシアネート基が（大気中の）水分と反応することによって架橋する。ＰＵ接着剤は、化学架橋反応によって硬化し、また木材基体に化学的に結合することもできるので、かなり良好な機械的特性を示し、また、外部（風化）の影響、例えば、湿気または水との直接接触などに対して実質的により大きな耐性を示す。
【０００４】
接着剤の一般的性能は、例えばＤＩＮ  ＥＮ  ２０４、耐久性クラスＤ１−Ｄ４等の標準への適合性よって確認される。これらの標準は、イソシアネート架橋性接着剤によって一般に適合され得る。
【０００５】
それでも、一部のイソシアネート架橋性接着剤でさえ、その系に固有の大きな欠点を有している。例えば、一成分型ＰＵ接着剤系は一般に、中程度以下の硬化速度しか有していない。このイソシアネート架橋は、原則として、触媒作用によって急激に促進され得る。しかし、そのような触媒作用は原則としてイソシアネート基の望ましくない副反応（例えば、アロファネート、ウレトジオン、イソシアヌレートなどの形成）にも触媒作用を及ぼすので、そのとき、問題になっているその系は十分な保存寿命をもはや有していない。
【０００６】
イソシアネート架橋接着剤の別の欠点は、感作性から毒性にまで及ぶ健康に関連する部類のものである。ここでの重要な因子は、残留しているものや、苦労してしか除去することができないモノマー状イソシアネートの量である。これはエンドユーザー、すなわち、職人または日曜大工としてのユーザーに対して問題を生じるが、完全に硬化しており従ってイソシアネートを含まない、完全に問題のない製品とだけでなく、イソシアネートを含有する接着剤またはモノマー状イソシアネートとも、エンドユーザーは接触する。経験の乏しい日曜大工愛好者にとっては、熟練しておよび／または適切に製品が使用され得ないという特別な危険性がここには存在する。例えば子供の手の届く範囲内で保管するという誤った保管で、さらなる危険が同じ様にここで生じる。他方で、専門の職人については、適切な使用および保存が想定され得る。しかし、ここで、プロのユーザーは、非常に定期的に、おそらくは一日に何回もイソシアネート含有材料を扱う仕事をする必要があり、このことは前述のイソシアネートの感作性や発癌性作用の可能性があるという観点で潜在的に危険であるという問題が存在する。
【０００７】
この点において幾分より有利なのは、揮発性イソシアネートを非常に低レベルでしか含まず、従って少なくとも表示義務のないイソシアネート架橋性接着剤である。しかし、これらの接着剤は、ほぼ脂肪族イソシアネートに基づいており、言い換えると反応性がより低い。したがって、接着剤の迅速な硬化が要因となる用途に対しては、これらの接着剤は従来のＰＵ接着剤よりさらに好ましくない。
【０００８】
接着剤分野においてますます用途を見出しつつある別の硬化技術は、アルコキシシラン官能性プレポリマーが、大気中の水分と接触すると、最初に加水分解を受け、次に縮合反応によって硬化するシラン架橋のものである。対応するシラン官能性、通常はシラン末端のプレポリマーは、毒性学的観点からは全く問題がない。
【０００９】
反応性アルコキシシリル基を有するポリマー系は長年知られている。これらのアルコキシシラン末端のポリマーは、水または大気中の水分と接触すると、室温においてさえも、互いに縮合することができ、アルコキシ基の放出を伴う。したがって、アルコキシシラン架橋性ポリマーに基づく接着剤は、完全に硬化した状態で、多くの基材に対して良好な接着特性を示すのみでなく、引張り強さだけでなく高い弾性も有することができるので、非常に良好な機械的特性も同様に示す。
【００１０】
多くの用途において、大気中の水分と接触すると硬化する一成分系（１Ｋシステム）がここでは好まれる。一成分系の決定的な利点としては、特に、この場合、使用者がさまざまな接着剤成分を混合する必要がないので、塗布が非常に容易であることが挙げられる。一成分系では、時間／作業の節約および可能性のある計量誤差の信頼性のある回避に加えて、多成分系で２つの成分の混合が起った後の場合のような、通常明らかに狭い時間枠内で接着剤／シーラントを処理する必要もない。
【００１１】
従来技術に沿ったこれらの系の欠点は、特に、積極的な触媒作用を必要とする、対応するＭＳポリマーまたはＳＰＵＲポリマーの水分に対する低い反応性である。したがって、当該混合物は一般的に、毒性学的に好ましくないスズ触媒をかなりの量で含む。
【００１２】
ここでの利点は、メチレンスペーサーを介して隣接するウレタン単位に結合している反応性アルコキシシリル基を有するいわゆるα−シラン−末端プレポリマーの使用である。このクラスの化合物は、高度に反応性であり、空気と接触した際の高い硬化速度を達成するために、スズ触媒も強酸や強塩基も必要とはしない。市販のα−シラン末端プレポリマーは、Ｗａｃｋｅｒ−Ｃｈｅｍｉｅ  ＡＧからのＧＥＮＩＯＳＩＬ（登録商標）ＳＴＰ−Ｅ１０または−Ｅ３０である。
【００１３】
しかし、通常の一般的なシラン架橋系の欠点は、比較的低い引張り剪断強さである。したがって、この新しいタイプの接着剤に対する典型的な用途は一般に、高い引張り強さの接着剤よりも弾性接着剤が必要とされている領域に限定される。
【００１４】
欧州ＤＩＮ  ＥＮ  ２０４標準、耐久性クラスＤ４を満たす接着剤の場合、シラン架橋性接着剤は、例えばＷＯ  ２０１１／０２６６５８に記載されている種類のシランを末端基とするポリウレタンで原則として同様に達成可能である。ここでの高い引張り剪断強さは、一方において、水素結合が可能である非常に高い密度の尿素単位および／またはウレタン単位を有しており、他方では比較的短鎖であり、したがって、対応する多数の架橋可能なシラン基を有しているプレポリマーの使用によって達成される。しかし、この種の系は必然的に２つの固有の欠点を有する。第一に、高濃度のシラン架橋基を有するポリマーの調製にはそれに応じた大量のシランを必要とする。しかし、これらのシランは、最もコストの高いプレポリマー成分を一般に構成し、したがって、これらの製品の原料コストを引き上げる。第二に、高い引張り剪断強さを達成するために同様に必要である高濃度のウレタン基および／または尿素基は、非常に高いプレポリマー粘度をもたらす。同様の問題が、完全に配合された接着剤を形成するためのこれらのプレポリマーの配合および通常同様に比較的高粘度のものであるこれらの最終製品の両方に影響を及ぼす。
【先行技術文献】
【特許文献】
【００１５】
【特許文献１】国際公開第２０１１／０２６６５８号
【発明の概要】
【課題を解決するための手段】
【００１６】
本発明は、
（Ａ）１００重量部の式
Ｙ−［（ＣＲ１２）ｂ−ＳｉＲａ（ＯＲ２）３−ａ］ｘ              （Ｉ）
（式中、
Ｙは、窒素、酸素、硫黄、または炭素を介して結合されたｘ価のポリマー基であり、
Ｒは、同じであっても異なってもよく、一価の、場合によって置換されているＳｉＣ−結合した炭化水素基であり、
Ｒ１は、同じであっても異なってもよく、水素原子、または炭素原子に窒素、リン、酸素、硫黄またはカルボニル基が結合することができる一価の、場合によって置換されている炭化水素基であり、
Ｒ２は、同じであっても異なってもよく、水素原子、または一価の、場合によって置換されている炭化水素基であり、
Ｘは、１から１０までの整数、好ましくは１、２、または３、より好ましくは１または２であり、
ａは、同じであっても異なってもよく、０、１もしくは２、好ましくは０または１であり、およびｂは、同じであっても異なってもよく、１から１０までの整数、好ましくは１、３、または４、より好ましくは１または３、より特定すれば１である。）
の化合物Ａ、並びに
（Ｂ）５０重量部を超える式
Ｒ３ｃ（Ｒ４Ｏ）ｄＲ５ｅＳｉＯ（４−ｃ−ｄ−ｅ）／２              （ＩＩ）
（式中、
Ｒ３は、同じであっても異なってもよく、水素原子、一価の、ＳｉＣ−結合した、場合によって置換されている脂肪族炭化水素基、または式（ＩＩ）の２つの単位を橋かけしている二価の、場合によって置換されている脂肪族炭化水素基であり、
Ｒ４は、同じであっても異なってもよく、水素原子または一価の、場合によって置換されている炭化水素基であり、
Ｒ５は、同じであっても異なってもよく、一価の、ＳｉＣ−結合した、場合によって置換されている芳香族炭化水素基であり、
ｃは、０、１、２、もしくは３であり、
ｄは、０、１、２、もしくは３、好ましくは０、１、または２、より好ましくは０または１であり、
ｅは、０、１、もしくは２、好ましくは０または１であり、
ただし、ｃ＋ｄ＋ｅの合計は、３以下であり、式（ＩＩ）の単位の少なくとも４０％においてｃ＋ｅの合計は０もしくは１である。）
の単位を含むシリコーン樹脂
を含む架橋性組成物を提供する。
【００１７】
基Ｒの例は、アルキル基、例えば、メチル、エチル、ｎ−プロピル、イソプロピル、１−ｎ−ブチル、２−ｎ−ブチル、イソブチル、ｔｅｒｔ−ブチル、ｎ−ペンチル、イソペンチル、ネオペンチル、ｔｅｒｔ−ペンチル基；ヘキシル基、例えばｎ−ヘキシル基；ヘプチル基、例えば、ｎ−ヘプチル基；オクチル基、例えばｎ−オクチル基、イソオクチル基および２，２，４−トリメチルペンチル基；ノニル基、例えば、ｎ−ノニル基；デシル基、例えば、ｎ−デシル基；ドデシル基、例えば、ｎ−ドデシル基；オクタデシル基、例えば、ｎ−オクタデシル基；シクロアルキル基、例えば、シクロペンチル、シクロヘキシル、シクロヘプチル基およびメチルシクロヘキシル基；アルケニル基、例えば、ビニル、１−プロペニルおよび２−プロペニル基；アリール基、例えば、フェニル、ナフチル、アントリルおよびフェナントリル基；アルカリール基、例えば、ｏ−、ｍ−、ｐ−トリル基、キシリル基およびエチルフェニル基、ならびにアラルキル基、例えば、ベンジル基、α−およびβ−フェニルエチル基である。
【００１８】
置換された基Ｒの例は、ハロアルキル基、例えば、３，３，３−トリフルオロ−ｎ−プロピル基、２，２，２，２’，２’，２’−ヘキサフルオロイソプロピル基およびヘプタフルオロイソプロピル基、ならびにハロアリール基、例えば、ｏ−、ｍ−およびｐ−クロロフェニル基である。
【００１９】
基Ｒは、好ましくは場合によってハロゲン原子によって置換されており１から６個の炭素原子を有している一価の炭化水素基を、より好ましくは１個または２個の炭素原子を有するアルキル基、より特定的にはメチル基を含む。
【００２０】
基Ｒ１の例は、水素原子、Ｒに対して特定した基、また炭素原子に、窒素、リン、酸素、硫黄、炭素、またはカルボニル基によって結合されている、場合によって置換されている炭化水素基である。
【００２１】
好ましくは、Ｒ１は、水素原子および１から２０個までの炭素原子を有する炭化水素基であり、より特定的には水素原子である。
【００２２】
基Ｒ２の例は、水素原子または基Ｒに対して特定した例である。
【００２３】
基Ｒ２は、好ましくは、水素原子、または場合によってハロゲン原子によって置換されており、１から１０個までの炭素原子を有するアルキル基、より好ましくは１から４個までの炭素原子を有するアルキル基、より特定的にはメチルおよびエチル基である。
【００２４】
ポリマー基Ｙのベースとなるポリマーは、本発明においては、主鎖中の全結合の少なくとも５０％、好ましくは少なくとも７０％、より好ましくは少なくとも９０％が炭素−炭素、炭素−窒素、または炭素−酸素結合である全てのポリマーであることが理解されるべきである。
【００２５】
ポリマー基Ｙは、有機ポリマー基を好ましくは含み、それは、ポリマー鎖として、ポリオキシアルキレン、例えば、ポリオキシエチレン、ポリオキシプロピレン、ポリオキシブチレン、ポリオキシテトラメチレン、ポリオキシエチレン−ポリオキシプロピレンコポリマーおよびポリオキシプロピレン−ポリオキシブチレンコポリマー；炭化水素ポリマー、例えば、ポリイソブチレン、ポリエチレン、またはポリプロピレンおよびポリイソブチレンのイソプレンとのコポリマー；ポリイソプレン；ポリウレタン；ポリエステル、ポリアミド；ポリアクリレート；ポリメタクリレート；およびポリカーボネートを含み、それらは、好ましくは、−Ｏ−Ｃ（＝Ｏ）−ＮＨ−、−ＮＨ−Ｃ（＝Ｏ）Ｏ−、−ＮＨ−Ｃ（＝Ｏ）−ＮＨ−、−ＮＲ’−Ｃ（＝Ｏ）−ＮＨ−、ＮＨ−Ｃ（＝Ｏ）−ＮＲ’−、−ＮＨ−Ｃ（＝Ｏ）−、−Ｃ（＝Ｏ）−ＮＨ−、−Ｃ（＝Ｏ）−Ｏ−、−Ｏ−Ｃ（＝Ｏ）−、−Ｏ−Ｃ（＝Ｏ）−Ｏ−、−Ｓ−Ｃ（＝Ｏ）−ＮＨ−、−ＮＨ−Ｃ（＝Ｏ）−Ｓ−、−Ｃ（＝Ｏ）−Ｓ−、−Ｓ−Ｃ（＝Ｏ）−、−Ｓ−Ｃ（＝Ｏ）−Ｓ−、−Ｃ（＝Ｏ）−、−Ｓ−、−Ｏ−および−ＮＲ’−によって１つの基または複数の基−［（ＣＲ１２）ｂ−ＳｉＲａ（ＯＲ２）３−ａ］に結合され、ただし、Ｒ’は、同じであっても異なってもよく、Ｒに対して与えられた定義を有し、または基−ＣＨ（ＣＯＯＲ”）−ＣＨ２−ＣＯＯＲ”であり、ここでＲ”は同じであっても異なってもよく、Ｒに対して与えられた定義を有する。
【００２６】
基Ｒ’の例は、シクロヘキシル、シクロペンチル、ｎ−プロピルおよびイソプロピル、ｎ−ブチル、イソブチルおよびｔｅｒｔ−ブチル、ペンチル基、ヘキシル基、またはヘプチル基のさまざまな立体異性体、およびまたフェニル基である。
【００２７】
基Ｒ’は、好ましくは、基−ＣＨ（ＣＯＯＲ”）−ＣＨ２−ＣＯＯＲ”または１から２０個までの炭素原子を有する、場合によって置換されている炭化水素基、より好ましくは１から２０個までの炭素原子を有する直鎖の基、分枝した基もしくはシクロアルキル基、または６から２０個の炭素原子を有しており、場合によってハロゲン原子によって置換されているアリール基である。
【００２８】
基Ｒ”は、好ましくは１から１０個までの炭素原子を有するアルキル基、より好ましくはメチル基、エチル基、またはプロピル基である。
【００２９】
より好ましくは、式（Ｉ）中の基Ｙは、ポリウレタン基およびポリオキシアルキレン基を、より好ましくはポリオキシプロピレン含有ポリウレタン基またはポリオキシプロピレン基を含む。
【００３０】
ここで成分（Ａ）は、ポリマー中の任意の望ましい位置、例えば、鎖内および／または末端に、好ましくは鎖内および末端に、より好ましくは末端に、記載されている様式で結合している基−［（ＣＲ１２）ｂ−ＳｉＲａ（ＯＲ２）３−ａ］を有することができる。
【００３１】
本発明に従って使用される化合物（Ａ）の末端基は、好ましくは、一般式
−Ｏ−Ｃ（＝Ｏ）−ＮＨ−（ＣＲ１２）ｂ−ＳｉＲａ（ＯＲ２）３−ａ      （ＩＩＩ）
および
−ＮＨ−Ｃ（＝Ｏ）−ＮＲ’−（ＣＲ１２）ｂ−ＳｉＲａ（ＯＲ２）３−ａ    （ＩＶ）
（式中、基および添字はそれらに対して上で特定された定義の一つを有する。）
である。
【００３２】
本発明の１つの特に好ましい実施形態において、化合物（Ａ）は、いずれの場合も、−Ｏ−Ｃ（＝Ｏ）−ＮＨ−（ＣＲ１２）ｂ基または−ＮＨ−Ｃ（＝Ｏ）−ＮＲ’−（ＣＲ１２）ｂ基（Ｒ’、Ｒ１およびｂは、上で特定した定義の１つを有する。）によって結合されているジメトキシメチルシリル、トリメトキシシリル、ジエトキシメチルシリル、またはトリエトキシシリル末端基を有するシラン末端ポリエーテルおよびシラン末端ポリウレタン、より特定的にはシラン末端ポリプロピレングリコールおよびシラン末端ポリウレタンを含む。
【００３３】
化合物（Ａ）の平均分子量Ｍｎは、好ましくは少なくとも４００ｇ／モル、より好ましくは少なくとも６００ｇ／モル、より特定的には少なくとも８００ｇ／モルであり、好ましくは３０，０００ｇ／モル未満、より好ましくは１９，０００ｇ／モル未満、より特定的には１３，０００ｇ／モル未満である。
【００３４】
化合物（Ａ）の粘度は、いずれの場合にも２０℃で測定されて、好ましくは少なくとも０．２Ｐａｓ、より好ましくは少なくとも１Ｐａｓ、非常に好ましくは少なくとも５Ｐａｓであり、好ましくは１，０００Ｐａｓ以下、より好ましくは７００Ｐａｓ以下である。
【００３５】
本発明に従って使用される化合物（Ａ）は、商業製品であるかまたは化学においては一般的な方法によって調製され得る。
【００３６】
ポリマー（Ａ）は、例えばヒドロシリル化、マイケル付加、ディールス−アルダー付加のような付加反応、またはイソシアネート官能性化合物とイソシアネート反応性の基を含む化合物との間の反応等のさまざまな既知の製造方法によって調製され得る。
【００３７】
本発明の第一の特に好ましい実施形態の場合において、成分（Ａ）は、ポリマー基Ｙとして、線状のまたは分枝したポリオキシアルキレン基、より好ましくはそれらの鎖末端が好ましくは−Ｏ−Ｃ（＝Ｏ）−ＮＨ−によって基および添字が上に記載されている定義の１つを有する１つの基または複数の基−［（ＣＲ１２）ｂ−ＳｉＲａ（ＯＲ２）３−ａ］に結合されているポリオキシプロピレン基を含む。ここでは、全鎖末端の好ましくは少なくとも８５％、より好ましくは少なくとも９０％、より特定的には少なくとも９５％が、−Ｏ−Ｃ（＝Ｏ）−ＮＨ−によって基−［（ＣＲ１２）ｂ−ＳｉＲａ（ＯＲ２）３−ａ］に結合されている。このポリオキシアルキレン基Ｙは、４，０００から３０，０００ダルトン、好ましくは８，０００から２０，０００ダルトンの平均モル質量Ｍｎを好ましくは有する。そのような成分（Ａ）を調製するための適切な製造方法および成分（Ａ）の例それ自体も、既知であり、本明細書の開示内容に含まれるＥＰ  １  ５３５  ９４０  Ｂ１（段落［０００５］−［００２５］および同様に発明の実施例１−３および比較例１−４）またはＥＰ  １  ８９６  ５２３  Ｂ１（段落［０００８］−［００４７］）を含めた出版物に記載されている。対応するシラン末端ポリマーは、例えば、Ｗａｃｋｅｒ  ＣｈｅｍｉｅからＧＥＮＩＯＳＩＬ（登録商標）ＳＴＰ−Ｅの名称の下で市販されてもいる。
【００３８】
第二に、本発明の特に好ましい実施形態と同様に、化合物（Ａ）は、ポリマー基Ｙとして、好ましくは２００から２０，０００ダルトンの平均モル質量を有するポリエーテルポリオールおよび／またはポリエステルポリオールＹ１から出発して調製される線状または分枝したポリウレタン基を含む。ここで使用されるポリオールは、より好ましくはポリエーテルポリオール、より特定的には３００から１０，０００ダルトンの、より特定的には４００から５，０００ダルトンの平均モル質量を有するポリプロピレングリコールである。このポリオールＹ１は、分枝していてもよくまたは分枝していなくてもよい。特に好ましいのは、分枝していないポリオールまたは１つの分枝部位を有するポリオールである。分岐しているポリオールと分岐していないポリオールとの混合物もまた、使用され得る。
【００３９】
成分（Ａ）の調製において、ポリオールＹ１は、少なくとも１つのイソシアネート官能性化合物Ｙ２と好ましくは反応させられる。Ｙ２は、ジまたはポリイソシアネートを好ましくは含む。慣例的なジイソシアネートの例は、粗製のまたは工業的なＭＤＩの形態と純粋な４，４’および／または２，４’異性体またはそれらの混合物の形態の両方のジイソシアナートジフェニルメタン（ＭＤＩ）、さまざまな位置異性体の形態のトリレンジイソシアネート（ＴＤＩ）、ジイソシアナートナフタレン（ＮＤＩ）、イソホロンジイソシアネート（ＩＰＤＩ）、または他に、ヘキサメチレンジイソシアネート（ＨＤＩ）である。ポリイソシアネートの例は、ポリマー状のＭＤＩ（Ｐ−ＭＤＩ）、トリフェニルメタントリイソシアネート、または他に、上記のジイソシアネートの三量体（ビウレットまたはイソシアヌレート）である。
【００４０】
イソシアネート基対ポリオールのヒドロキシル基の比に関して、これらのイソシアネートＹ２は、不足状態（変形１）または過剰状態（変形２）で使用され得る。変形１の場合、ポリウレタンポリマーは、その鎖末端がヒドロキシル基で終結されたものが得られ、変形２の場合は、鎖末端がイソシアネート基からなるポリマーが得られる。
【００４１】
変形１の場合に得られたヒドロキシル基官能性ポリウレタンポリマーは次に好ましくは、一般式
ＯＣＮ−（ＣＲ１２）ｂ−ＳｉＲａ（ＯＲ２）３−ａ        （Ｖ）
（式中、基および添字はそれらに対して上で特定されている定義の１つを有する。）
のシランＹ３と反応させられる。式（ＩＩＩ）の鎖末端を有するポリウレタンが得られる。
【００４２】
しかし、特に好ましいのは変形２である。この場合に得られるイソシアネート官能性ポリウレタンポリマーは、次に好ましくは、第２の反応ステップで、一般式
Ｚ−（ＣＲ１２）ｂ−ＳｉＲａ（ＯＲ２）３−ａ        （ＶＩ）
（式中、Ｚはイソシアネート反応性の基であり、全てのその他の基および添字は、それらに対して上で特定されている定義の１つを有する。）
のイソシアネート反応性シランＹ３’と反応させられる。
【００４３】
このイソシアネート反応性の基Ｚは、好ましくはヒドロキシル基またはアミノ基、より好ましくはＲ’が上記の定義の１つと等しい式ＮＨＲ’のアミノ基である。式（ＩＶ）の鎖末端を有するシラン末端ポリウレタンが得られる。
【００４４】
最後に、前述の成分Ｙ１からＹ３までと同様に、単量体アルコールＹ４成分について、化合物Ａの調製において使用されることも可能である。このアルコールＹ４は、１つまたは２つ以上のヒドロキシル基を有することができる。アルコールＹ４のモル質量および分枝の程度に関しては、好ましくは制約がない。
【００４５】
アルコールＹ４が、化合物（Ａ）を調製するために使用される場合、その問題のアルコールは、好ましくは、一般式
Ｒ６ＯＨ          （ＶＩＩ）
（式中、Ｒ６は、基Ｒに対して特定されている定義の１つを有する。）
を有するものである。
【００４６】
基Ｒ６は、好ましくは、少なくとも８個の炭素原子を有する直鎖または分枝アルキルまたはアルケニル基であり、少なくとも８個の炭素原子を有する直鎖アルキル基、より特定的には少なくとも１０個の炭素原子を有する直鎖アルキル基が特に優先される。Ｒ６は、好ましくは３０個以下、より好ましくは２０個以下の炭素原子を有する。
【００４７】
これらのアルコールも同様にジイソシアネートまたはポリイソシアネートＹ２と反応することができる。これは、鎖末端が式（ＩＶ）の鎖末端でのみ停止されているのではなく、その代わり、ある割合、好ましくは少なくとも２％、より好ましくは少なくとも４％であり、好ましくは４０％以下、より特定的には２０％以下の一般式
−ＮＨ−Ｃ（＝Ｏ）−Ｏ−Ｒ６        （ＶＩＩＩ）
（式中、ここでＲ６は、上で記載した定義を有する。）の鎖末端をも有する
化合物（Ａ）をもたらす。
【００４８】
これらのアルコールＹ４は、別の反応ステップにおいて、例えば、ポリオールＹ１のイソシアネートＹ２との反応の前または後に、化合物（Ａ）の中に混和されてもよい。しかしながら、別法では、この混和は、また、別の反応ステップと同時に、例えば、ポリオールＹ１とアルコールＹ４の混合物をイソシアネートＹ２と反応させることによっても起り得る。
【００４９】
室温および周囲大気圧、すなわち９００から１，１００ｈＰａで液体であり、したがって、反応混合物中に容易に測り入れることができるアルコールＹ４、種々のアルコールＹ４の混合物、またはポリオールＹ１およびアルコールＹ４の混合物を使用することがここでは好ましい。
【００５０】
ここでの一連の合成ステップも、原則として、置き換え可能である。かくして、第一の合成ステップは、原則として、また、イソシアネートＹ２のシランＹ３’との反応であり得、ポリオールＹ１との反応は、第２の反応ステップまで起こり得ない。両方の反応ステップが同時に行なわれることも考えられる。
【００５１】
成分（Ａ）を調製するための全ての反応は、バッチ式および連続式の両方で行なわれ得る。
【００５２】
成分（Ａ）の調製は、場合によって、触媒の存在下で行なわれる。適切な触媒は、例えばビスマスを含む、例えば、Ｂｏｒｃｈｅｒｓ  ＧｍｂＨからのＢｏｒｃｈｉ（登録商標）Ｋａｔ  ２２、Ｂｏｒｃｈｉ（登録商標）Ｋａｔ  ＶＰ  ０２４３、Ｂｏｒｃｈｉ（登録商標）Ｋａｔ  ＶＰ  ０２４４等の触媒、または本発明の架橋可能な組成物に硬化触媒（Ｅ）として加えられ得るそのような化合物である。
【００５３】
この成分（Ａ）は、好ましくは少なくとも０℃、より好ましくは少なくとも６０℃であり、好ましくは１５０℃以下、より好ましくは１２０℃以下の温度で調製される。調製は、連続式またはバッチ式であり得る。
【００５４】
化合物（Ａ）を調製するための全ての成分は、イソシアネート基１個当り、好ましくは少なくとも０．６個、より好ましくは少なくとも０．８個であり、好ましくは１．４個以下、より特定的には１．２個以下のイソシアネート反応性の基が存在する比率で好ましくは使用される。
【００５５】
この化合物（Ａ）は、好ましくはイソシアネートを含んでいない。このイソシアネートを完全になくすことは、ＮＣＯ反応性の基に対してわずかに過剰のＮＣＯ基を使用することによっても達成することができ、その過剰のＮＣＯ基は、例えば、形成されたウレタン単位および／または尿素単位と、それぞれアロファネートおよび／またはビウレットの形成を伴って反応することもできるためである。
【００５６】
本発明に従って使用される成分（Ａ）は、１種類の式（Ｉ）の化合物のみを含むことができ、また異なる種類の式（Ｉ）の化合物の混合物を含むこともできる。この場合、この成分（Ａ）は、式（Ｉ）の化合物を排他的に含むことができ、ポリマー基Ｙに結合されたシリル基全体の９０％超、好ましくは９５％超、より好ましくは９８％超は同一である。しかしながら、その場合、少なくとも一部分において、異なるシリル基がポリマー基Ｙに結合している式（Ｉ）の化合物を含む化合物（Ａ）を使用することも可能である。最後に、化合物（Ａ）として、合計で少なくとも２つの異なる種類のシリル基が存在するが、それぞれのポリマー基Ｙに結合されている全てのシリル基については同じである式（Ｉ）の異なる化合物の混合物を使用することも可能である。
【００５７】
成分（Ａ）が、異なる種類の式（Ｉ）の化合物を含む場合、好ましい混合物は、ｂが１であり、Ｒ１がＨであり、ａが０または１である式（ＩＩＩ）または（ＩＶ）の末端基を有する化合物（Ａ１）のみでなく、ｂが３であり、Ｒ１がＨであり、ａが０である式（ＩＶ）または（Ｖ）の末端基を有する化合物（Ａ２）を含むものであり、特に好ましい混合物は、（Ａ１）対（Ａ２）の重量比が、０．１から１０まで、好ましくは０．２から５までであるものである。
【００５８】
本発明の組成物は、化合物（Ａ）を、好ましくは４０重量％以下、より好ましくは３０重量％以下であり、好ましくは少なくとも１０重量％、より好ましくは少なくとも１５重量％の濃度で含む。
【００５９】
本発明の組成物は、１００重量部の成分（Ａ）に基づき、好ましくは少なくとも６０重量部の、より好ましくは、少なくとも８０重量部の、より特定的には少なくとも１００重量部の成分（Ｂ）を含む。本発明の組成物は、１００重量部の成分（Ａ）に基づき、好ましくは１，０００重量部以下、より好ましくは５００重量部以下、より特定的には３００重量部以下の成分（Ｂ）を含む。
【００６０】
成分（Ｂ）は、好ましくは、少なくとも９０重量％程度の式（ＩＩ）の単位からなる。特に好ましくは、成分（Ｂ）は、式（ＩＩ）の単位のみからなる。
【００６１】
基Ｒ３の例は、Ｒに対して上で特定した脂肪族の例である。しかしながら、基Ｒ３は、また、例えば、式（ＩＩ）の２つのシリル基を互いに結び付けている、例えば、メチレン、エチレン、プロピレン、またはブチレン基等の１から１０個の炭素原子を有するアルキレン基等の二価の脂肪族基を含むこともできる。二価の脂肪族基の１つの特に現時点の例は、エチレン基である。
【００６２】
しかしながら、基Ｒ３は、好ましくは、ハロゲン原子により場合によって置換されており、１から１８個までの炭素原子を有する一価のＳｉＣ−結合した脂肪族炭化水素原子群、より好ましくは１から６個までの炭素原子を有する脂肪族炭化水素基、より特定的にはメチル基を含む。
【００６３】
基Ｒ４の例は、水素原子、または、基Ｒに対して特定されている例である。
【００６４】
基Ｒ４は、水素原子、または場合によりハロゲン原子によって置換されており、１から１０個までの炭素原子を有するアルキル基、より好ましくは１から４個までの炭素原子を有するアルキル基、より特定的にはメチルおよびエチル基を含む。
【００６５】
基Ｒ５の例は、Ｒに対して上で特定されている芳香族基である。
【００６６】
基Ｒ５は、好ましくは、場合によってハロゲン原子によって置換されており１から１８までの炭素原子を有するＳｉＣ−結合した芳香族炭化水素基、例えば、エチルフェニル、トリル、キシリル、クロロフェニル、ナフチル、またはスチリル基、より好ましくはフェニル基を含む。
【００６７】
成分（Ｂ）としての使用が好ましいのは、全ての基Ｒ３の少なくとも９０％がメチル基であり、全ての基Ｒ４の少なくとも９０％がメチル、エチル、プロピルまたはイソプロピル基であり、全ての基Ｒ５の少なくとも９０％がフェニル基であるシリコーン樹脂である。
【００６８】
本発明に従えば、それぞれの場合に、式（ＩＩ）の単位の総数に基づいて、ｃが０である式（ＩＩ）の単位を少なくとも２０％、より好ましくは少なくとも４０％有するシリコーン樹脂（Ｂ）を使用することが優先される。
【００６９】
本発明の１つの実施形態は、それぞれの場合に、式（ＩＩ）の単位の総数に基づいて、ｃが値２を表す式（ＩＩ）の単位を少なくとも１０％、より好ましくは少なくとも２０％であり、８０％以下、より好ましくは６０％以下有するシリコーン樹脂（Ｂ）を使用する。
【００７０】
優先的に使用されるシリコーン樹脂（Ｂ）は、それぞれの場合に、式（ＩＩ）の単位の総数に基づいて、ｄが値０または１を表す式（ＩＩ）の単位を少なくとも８０％、より好ましくは少なくとも９５％有するものである。
【００７１】
それぞれの場合に、式（ＩＩ）の単位の総数に基づいて、ｄが値０を表す式（ＩＩ）の単位を少なくとも６０％、より好ましくは少なくとも７０％であり、好ましくは９９％以下、より好ましくは９７％以下有するシリコーン樹脂（Ｂ）を使用することが優先される。
【００７２】
成分（Ｂ）としてより優先的に使用されるのは、それぞれの場合に、式（ＩＩ）の単位の総数に基づいて、ｅが０以外の値を表す式（ＩＩ）の単位を少なくとも１％、好ましくは少なくとも１０％、より特定的には少なくとも２０％有するシリコーン樹脂である。ｅが０以外である式（ＩＩ）の単位のみを有するシリコーン樹脂（Ｂ）が使用され得るが、より好ましくは式（ＩＩ）の単位の少なくとも１０％、非常に好ましくは少なくとも２０％であり、好ましくは８０％以下、より好ましくは６０％以下は、０のｅを有する。
【００７３】
それぞれの場合に、式（ＩＩ）の単位の総数に基づいて、ｅが値１を表す式（ＩＩ）の単位を少なくとも２０％、より好ましくは少なくとも４０％有するシリコーン樹脂（Ｂ）を使用することが優先される。ｅが１である式（ＩＩ）の単位のみを有するシリコーン樹脂（Ｂ）が使用され得るが、より好ましくは式（ＩＩ）の単位の少なくとも１０％、非常に好ましくは少なくとも２０％であり、好ましくは８０％以下、より好ましくは６０％以下は、０のｅを有する。
【００７４】
優先的に使用されるのは、それぞれの場合に、式（ＩＩ）の単位の総数に基づいて、ｃ＋ｅの和が０または１である式（ＩＩ）の単位を少なくとも５０％有するシリコーン樹脂（Ｂ）である。
【００７５】
本発明の１つの特に好ましい実施形態において、それぞれの場合に、式（ＩＩ）の単位の総数に基づいて、ｅが値１を表し、ｃが値０を表す式（ＩＩ）の単位を少なくとも２０％、より好ましくは少なくとも４０％有するシリコーン樹脂が成分（Ｂ）として使用される。この場合、式（ＩＩ）の総単位の好ましくは７０％以下、より好ましくは４０％以下は、０以外のｄを有する。
【００７６】
本発明の別の特に好ましい実施形態において、成分（Ｂ）として使用されるシリコーン樹脂は、それぞれの場合に式（ＩＩ）の単位の総数に基づいて、ｅが値１を表し、ｃが値０を表す式（ＩＩ）の単位を少なくとも２０％、より好ましくは少なくとも４０％有しており、さらに、ｃが１または２、好ましくは２を表し、ｅが０を表す式（ＩＩ）の単位を少なくとも１％、好ましくは少なくとも１０％有する樹脂である。この場合、式（ＩＩ）の全単位の好ましくは７０％以下、より好ましくは４０％以下は、０以外のｄを有しており、式（ＩＩ）の全単位の少なくとも１％は、０のｄを有する。
【００７７】
本発明に従って使用されるシリコーン樹脂（Ｂ）の例は、実質的に、好ましくは排他的に、（Ｑ）式ＳｉＯ４／２、Ｓｉ（ＯＲ４）Ｏ３／２、Ｓｉ（ＯＲ４）２Ｏ２／２およびＳｉ（ＯＲ４）３Ｏ１／２の単位、（Ｔ）式ＰｈＳｉＯ３／２、ＰｈＳｉ（ＯＲ４）Ｏ２／２およびＰｈＳｉ（ＯＲ４）２Ｏ１／２の単位、（Ｄ）式Ｍｅ２ＳｉＯ２／２およびＭｅ２Ｓｉ（ＯＲ４）Ｏ１／２の単位、ならびに（Ｍ）式Ｍｅ３ＳｉＯ１／２の単位からなる（式中、Ｍｅはメチル基であり、Ｐｈはフェニル基であり、Ｒ４は、水素原子または場合によってハロゲン原子によって置換されており、１から１０個の炭素原子を有しているアルキル基、より好ましくは水素原子または１から４個の炭素原子を有しているアルキルである。）オルガノポリシロキサン樹脂であり、樹脂は好ましは、（Ｔ）単位のモル当り、０−２モルの（Ｑ）単位、０−２モルの（Ｄ）単位、０−２モルの（Ｍ）単位を含む。
【００７８】
本発明に従って使用されるシリコーン樹脂（Ｂ）の好ましい例は、実質的に、好ましくは排他的に、式ＰｈＳｉＯ３／２、ＰｈＳｉ（ＯＲ４）Ｏ２／２およびＰｈＳｉ（ＯＲ４）２Ｏ１／２のＴ単位、およびまた、式Ｍｅ２ＳｉＯ２／２およびＭｅ２Ｓｉ（ＯＲ４）Ｏ１／２のＤ単位からなる（式中、Ｍｅはメチル基であり、Ｐｈはフェニル基であり、Ｒ４は、水素原子または場合によってハロゲン原子によって置換されており、１から１０個の炭素原子を有しているアルキル基、より好ましくは、水素原子または１から４個の炭素原子を有しているアルキル基であり、０．５対２．０の（Ｔ）単位対（Ｄ）単位のモル比を有する。）オルガノポリシロキサン樹脂である。
【００７９】
本発明に従って使用されるシリコーン樹脂（Ｂ）のさらなる好ましい例は、実質的に、好ましくは排他的に、式ＰｈＳｉＯ３／２、ＰｈＳｉ（ＯＲ４）Ｏ２／２およびＰｈＳｉ（ＯＲ４）２Ｏ１／２のＴ単位、ならびにまた、式ＭｅＳｉＯ３／２、ＭｅＳｉ（ＯＲ４）Ｏ２／２およびＭｅＳｉ（ＯＲ４）２Ｏ１／２のＴ単位、ならびにまた、場合によって、式Ｍｅ２ＳｉＯ２／２およびＭｅ２Ｓｉ（ＯＲ４）Ｏ１／２のＤ単位からなる（式中、Ｍｅはメチル基であり、Ｐｈはフェニル基であり、Ｒ４は、水素原子または場合によってハロゲン原子によって置換されており、１から１０個の炭素原子を有しているアルキル基、より好ましくは、水素原子または１から４個の炭素原子を有しているアルキル基であり、０．５対４．０のフェニルシリコーン単位対メチルシリコーン単位のモル比を有する。）オルガノポリシロキサン樹脂である。これらのシリコーン樹脂中のＤ単位の量は、好ましくは１０重量％未満である。
【００８０】
本発明に従って使用されるシリコーン樹脂（Ｂ）のさらに好ましい例は、実質的に、好ましくは排他的に、式ＰｈＳｉＯ３／２、ＰｈＳｉ（ＯＲ４）Ｏ２／２およびＰｈＳｉ（ＯＲ４）２Ｏ１／２のＴ単位からなる（式中、Ｐｈはフェニル基であり、Ｒ４は、水素原子または場合によってハロゲン原子によって置換されており、１から１０個の炭素原子を有しているアルキル基、より好ましくは、水素原子または１から４個の炭素原子を有しているアルキル基である。）オルガノポリシロキサン樹脂である。これらのシリコーン樹脂中のＤ単位の量は、好ましくは１０重量％未満である。
【００８１】
本発明に従って使用されるシリコーン樹脂（Ｂ）は、好ましくは少なくとも４００ｇ／モルの、より好ましくは少なくとも６００ｇ／モルの平均モル質量（数平均）Ｍｎを有する。この平均モル質量Ｍｎは、好ましくは４００，０００ｇ／モル以下、より好ましくは１００，０００ｇ／モル以下、より特定的には５０，０００ｇ／モル以下である。
【００８２】
本発明に従って使用されるシリコーン樹脂（Ｂ）は、２３℃および１，０００ｈＰａにおいて固体または液体のいずれかであり得、シリコーン樹脂（Ｂ）は、好ましくは液体である。このシリコーン樹脂（Ｂ）は、１０から１００，０００ｍＰａｓまで、好ましくは５０から５０，０００ｍＰａｓまで、より特定的には１００から２０，０００ｍＰａｓまでの粘度を好ましくは有する。このシリコーン樹脂（Ｂ）は、好ましくは５以下、より好ましくは３以下の多分散性（Ｍｗ／Ｍｎ）を有する。
【００８３】
このシリコーン樹脂（Ｂ）は、純粋な形、または適当な溶媒中の溶液の形のいずれかで使用され得る。
【００８４】
この場合に使用され得る溶媒としては、エーテル（例えば、ジエチルエーテル、メチルｔｅｒｔ−ブチルエーテル、グリコールのエーテル誘導体、ＴＨＦ）、エステル（例えば、酢酸エチル、酢酸ブチル、グリコールエステル）、炭化水素（例えば、ペンタン、シクロペンタン、ヘキサン、シクロヘキサン、ヘプタン、オクタン、または他の長鎖の、分枝したおよび分枝していないアルカン）、ケトン（例えば、アセトン、メチルエチルケトン）、芳香族（例えば、トルエン、キシレン、エチルベンゼン、クロロベンゼン）、または他のアルコール（例えば、メタノール、エタノール、グリコール、プロパノール、イソプロパノール、グリセロール、ブタノール、イソブタノール、ｔｅｒｔ−ブタノール）が挙げられる。
【００８５】
しかしながら、有機溶媒を含まないシリコーン樹脂（Ｂ）を使用することが好ましい。
【００８６】
本発明に従って使用されるこのシリコーン樹脂（Ｂ）は、市販品である、またはケイ素化学において慣例的な方法によって調製され得る。
【００８７】
使用される成分（Ａ）および（Ｂ）に加えて、本発明の組成物は、架橋性組成物中で今日まで使用されてきて、成分（Ａ）および（Ｂ）とは異なる、例えば、塩基性窒素を含む有機ケイ素化合物（Ｃ）、充填剤（Ｄ）、触媒（Ｅ）、接着促進剤（Ｆ）、水捕捉剤（Ｇ）、添加剤（Ｈ）および補助剤（Ｋ）等の全てのその他の物質を含むことができる。
【００８８】
化合物（Ｃ）は好ましくは、式
ＤｈＳｉ（ＯＲ７）ｇＲ８ｆＯ（４−ｆ−ｇ−ｈ）／２        （ＩＸ）
（式中、
Ｒ７は、同じであっても異なってもよく、水素原子または場合によって置換されている炭化水素基を示し、
Ｄは、同じであっても異なってもよく、塩基性窒素を含む一価のＳｉＣ−結合した基を示し、
Ｒ８は、同じであっても異なってもよく、塩基性窒素を含んでいない場合によって置換されている一価のＳｉＣ−結合した有機基を示し、
ｆは、０、１、２、または３、好ましくは１または０であり、
ｇは、０、１、２、または３、好ましくは１、２、または３、より好ましくは２または３であり、
ｈは、０、１、２、３、または４、好ましくは１であり、
ただし、ｆ＋ｇ＋ｈの合計は、４以下であり、分子当り少なくとも１つの基Ｄが存在する。）
の単位を含む有機ケイ素化合物を含む。
【００８９】
本発明の１つの好ましい実施形態において、本発明の組成物は、特に成分（Ａ）が式（ＩＶ）の末端基を有するシラン末端のウレタンを含むときに、成分（Ａ）および（Ｂ）に対してさらに、式（ＩＸ）に相当する少なくとも１つのさらなる成分（Ｃ）も含む。互いに不溶性またはやや溶けにくい成分（Ａ）および（Ｂ）を本発明に従う好ましい割合で使用するとき、成分（Ｃ）を加えることによって、ほぼ均一であり、好ましくは完全に均一である混合物を得ることが可能であることは意外なことであった。
【００９０】
一方、以下で特定されている好ましい量で成分（Ｃ）をさらに含む本発明によるそのような混合物は、通常は、有利には均一な溶液を形成する。
【００９１】
本発明に従って場合によって使用される有機ケイ素化合物（Ｃ）は、シラン、すなわち、ｆ＋ｇ＋ｈ＝４である式（ＩＸ）の化合物ばかりでなく、シロキサン、すなわち、ｆ＋ｇ＋ｈ≦３である式（ＩＸ）の単位も、含むことができるが、シランが優先される。
【００９２】
場合によって置換されている炭化水素基Ｒ７の例は、基Ｒに対して特定されている例である。
【００９３】
基Ｒ７は、好ましくは水素原子、および場合によってハロゲン原子によって置換されており、１から１８個までの炭素原子を有する炭化水素基、より好ましくは、水素原子および１から１０個までの炭素原子を有する炭化水素基、より特定的には、メチル基およびエチル基である。
【００９４】
Ｒ８の例は、基Ｒに対して特定された例である。
【００９５】
基Ｒ８は、好ましくは、場合によってハロゲン原子によって置換されており、１から１８個までの炭素原子を有する炭化水素基、より好ましくは１から５個までの炭素原子を有する炭化水素基、より特定的にはメチル基を含む。
【００９６】
基Ｄの例は、式
Ｈ２Ｎ（ＣＨ２）３−、Ｈ２Ｎ（ＣＨ２）２ＮＨ（ＣＨ２）３−、Ｈ２Ｎ（ＣＨ２）２ＮＨ（ＣＨ２）２ＮＨ（ＣＨ２）３−、Ｈ３ＣＮＨ（ＣＨ２）３−、Ｃ２Ｈ５ＮＨ（ＣＨ２）３−、Ｃ３Ｈ７ＮＨ（ＣＨ２）３−、Ｃ４Ｈ９ＮＨ（ＣＨ２）３−、Ｃ５Ｈ１１ＮＨ（ＣＨ２）３−、Ｃ６Ｈ１３ＮＨ（ＣＨ２）３−、Ｃ７Ｈ１５ＮＨ（ＣＨ２）３−、Ｈ２Ｎ（ＣＨ２）４−、Ｈ２Ｎ−ＣＨ２−ＣＨ（ＣＨ３）−ＣＨ２−、Ｈ２Ｎ（ＣＨ２）５−、シクロ−Ｃ５Ｈ９ＮＨ（ＣＨ２）３−、シクロ−Ｃ６Ｈ１１ＮＨ（ＣＨ２）３−、フェニル−ＮＨ（ＣＨ２）３−、（ＣＨ３）２Ｎ（ＣＨ２）３−、（Ｃ２Ｈ５）２Ｎ（ＣＨ２）３−、（Ｃ３Ｈ７）２ＮＨ（ＣＨ２）３−、（Ｃ４Ｈ９）２ＮＨ（ＣＨ２）３−、（Ｃ５Ｈ１１）２ＮＨ（ＣＨ２）３−、（Ｃ６Ｈ１３）２ＮＨ（ＣＨ２）３−、（Ｃ７Ｈ１５）２ＮＨ（ＣＨ２）３−、Ｈ２Ｎ（ＣＨ２）−、Ｈ２Ｎ（ＣＨ２）２ＮＨ（ＣＨ２）−、Ｈ２Ｎ（ＣＨ２）２ＮＨ（ＣＨ２）２ＮＨ（ＣＨ２）−、Ｈ３ＣＮＨ（ＣＨ２）−、Ｃ２Ｈ５ＮＨ（ＣＨ２）−、Ｃ３Ｈ７ＮＨ（ＣＨ２）−、Ｃ４Ｈ９ＮＨ（ＣＨ２）−、Ｃ５Ｈ１１ＮＨ（ＣＨ２）−、Ｃ６Ｈ１３ＮＨ（ＣＨ２）−、Ｃ７Ｈ１５ＮＨ（ＣＨ２）−、シクロ−Ｃ５Ｈ９ＮＨ（ＣＨ２）−、シクロ−Ｃ６Ｈ１１ＮＨ（ＣＨ２）−、フェニル−ＮＨ（ＣＨ２）−、（ＣＨ３）２Ｎ（ＣＨ２）−、（Ｃ２Ｈ５）２Ｎ（ＣＨ２）−、（Ｃ３Ｈ７）２ＮＨ（ＣＨ２）−、（Ｃ４Ｈ９）２ＮＨ（ＣＨ２）−、（Ｃ５Ｈ１１）２ＮＨ（ＣＨ２）−、（Ｃ６Ｈ１３）２ＮＨ（ＣＨ２）−、（Ｃ７Ｈ１５）２ＮＨ（ＣＨ２）−、（ＣＨ３Ｏ）３Ｓｉ（ＣＨ２）３ＮＨ（ＣＨ２）３−、（Ｃ２Ｈ５Ｏ）３Ｓｉ（ＣＨ２）３ＮＨ（ＣＨ２）３−、（ＣＨ３Ｏ）２（ＣＨ３）Ｓｉ（ＣＨ２）３ＮＨ（ＣＨ２）３−、および（Ｃ２Ｈ５Ｏ）２（ＣＨ３）Ｓｉ（ＣＨ２）３ＮＨ（ＣＨ２）３−の基、ならびにまた、エポキシド基または第一級アミノ基に対して反応性である二重結合を含む化合物と上記の第一級アミノ基との反応生成物である。
【００９７】
基Ｄは、Ｈ２Ｎ（ＣＨ２）３−、Ｈ２Ｎ（ＣＨ２）２ＮＨ（ＣＨ２）３−およびシクロ−Ｃ６Ｈ１１ＮＨ（ＣＨ２）３−基を好ましくは含む。
【００９８】
本発明に従って場合によって使用される式（ＩＸ）のシランの例は、
Ｈ２Ｎ（ＣＨ２）３−Ｓｉ（ＯＣＨ３）３、
Ｈ２Ｎ（ＣＨ２）３−Ｓｉ（ＯＣ２Ｈ５）３、Ｈ２Ｎ（ＣＨ２）３−Ｓｉ（ＯＣＨ３）２ＣＨ３、
Ｈ２Ｎ（ＣＨ２）３−Ｓｉ（ＯＣ２Ｈ５）２ＣＨ３、Ｈ２Ｎ（ＣＨ２）２ＮＨ（ＣＨ２）３−Ｓｉ（ＯＣＨ３）３、
Ｈ２Ｎ（ＣＨ２）２ＮＨ（ＣＨ２）３−Ｓｉ（ＯＣ２Ｈ５）３、Ｈ２Ｎ（ＣＨ２）２ＮＨ（ＣＨ２）３−Ｓｉ（ＯＣＨ３）２ＣＨ３、
Ｈ２Ｎ（ＣＨ２）２ＮＨ（ＣＨ２）３−Ｓｉ（ＯＣ２Ｈ５）２ＣＨ３、Ｈ２Ｎ（ＣＨ２）２ＮＨ（ＣＨ２）３−Ｓｉ（ＯＨ）３、
Ｈ２Ｎ（ＣＨ２）２ＮＨ（ＣＨ２）３−Ｓｉ（ＯＨ）２ＣＨ３、Ｈ２Ｎ（ＣＨ２）２ＮＨ（ＣＨ２）２ＮＨ（ＣＨ２）３−Ｓｉ（ＯＣＨ３）３、
Ｈ２Ｎ（ＣＨ２）２ＮＨ（ＣＨ２）２ＮＨ（ＣＨ２）３−Ｓｉ（ＯＣ２Ｈ５）３、シクロ−Ｃ６Ｈ１１ＮＨ（ＣＨ２）３−Ｓｉ（ＯＣＨ３）３、
シクロ−Ｃ６Ｈ１１ＮＨ（ＣＨ２）３−Ｓｉ（ＯＣ２Ｈ５）３、シクロ−Ｃ６Ｈ１１ＮＨ（ＣＨ２）３−Ｓｉ（ＯＣＨ３）２ＣＨ３、
シクロ−Ｃ６Ｈ１１ＮＨ（ＣＨ２）３−Ｓｉ（ＯＣ２Ｈ５）２ＣＨ３、シクロ−Ｃ６Ｈ１１ＮＨ（ＣＨ２）３−Ｓｉ（ＯＨ）３、
シクロ−Ｃ６Ｈ１１ＮＨ（ＣＨ２）３−Ｓｉ（ＯＨ）２ＣＨ３、フェニル−ＮＨ（ＣＨ２）３−Ｓｉ（ＯＣＨ３）３、フェニル−ＮＨ（ＣＨ２）３−Ｓｉ（ＯＣ２Ｈ５）３、フェニル−ＮＨ（ＣＨ２）３−Ｓｉ（ＯＣＨ３）２ＣＨ３、
フェニル−ＮＨ（ＣＨ２）３−Ｓｉ（ＯＣ２Ｈ５）２ＣＨ３、フェニル−ＮＨ（ＣＨ２）３−Ｓｉ（ＯＨ）３、フェニル−ＮＨ（ＣＨ２）３−Ｓｉ（ＯＨ）２ＣＨ３、ＨＮ（（ＣＨ２）３−Ｓｉ（ＯＣＨ３）３）２、
ＨＮ（（ＣＨ２）３−Ｓｉ（ＯＣ２Ｈ５）３）２  ＨＮ（（ＣＨ２）３−Ｓｉ（ＯＣＨ３）２ＣＨ３）２、
ＨＮ（（ＣＨ２）３−Ｓｉ（ＯＣ２Ｈ５）２ＣＨ３）２、シクロ−Ｃ６Ｈ１１ＮＨ（ＣＨ２）−Ｓｉ（ＯＣＨ３）３、シクロ−Ｃ６Ｈ１１ＮＨ（ＣＨ２）−Ｓｉ（ＯＣ２Ｈ５）３、シクロ−Ｃ６Ｈ１１ＮＨ（ＣＨ２）−Ｓｉ（ＯＣＨ３）２ＣＨ３、シクロ−Ｃ６Ｈ１１ＮＨ（ＣＨ２）−Ｓｉ（ＯＣ２Ｈ５）２ＣＨ３、シクロ−Ｃ６Ｈ１１ＮＨ（ＣＨ２）−Ｓｉ（ＯＨ）３、シクロ−Ｃ６Ｈ１１ＮＨ（ＣＨ２）−Ｓｉ（ＯＨ）２ＣＨ３、フェニル−ＮＨ（ＣＨ２）−Ｓｉ（ＯＣＨ３）３、フェニル−ＮＨ（ＣＨ２）−Ｓｉ（ＯＣ２Ｈ５）３、フェニル−ＮＨ（ＣＨ２）−Ｓｉ（ＯＣＨ３）２ＣＨ３、フェニル−ＮＨ（ＣＨ２）−Ｓｉ（ＯＣ２Ｈ５）２ＣＨ３、フェニル−ＮＨ（ＣＨ２）−Ｓｉ（ＯＨ）３、およびフェニル−ＮＨ（ＣＨ２）−Ｓｉ（ＯＨ）２ＣＨ３、ならびにまたそれらの部分的水解物であるが、Ｈ２Ｎ（ＣＨ２）２ＮＨ（ＣＨ２）３−Ｓｉ（ＯＣＨ３）３、Ｈ２Ｎ（ＣＨ２）２ＮＨ（ＣＨ２）３−Ｓｉ（ＯＣ２Ｈ５）３、Ｈ２Ｎ（ＣＨ２）２ＮＨ（ＣＨ２）３−Ｓｉ（ＯＣＨ３）２ＣＨ３、シクロ−Ｃ６Ｈ１１ＮＨ（ＣＨ２）３−Ｓｉ（ＯＣＨ３）３、シクロ−Ｃ６Ｈ１１ＮＨ（ＣＨ２）３−Ｓｉ（ＯＣ２Ｈ５）３が優先され、およびシクロ−Ｃ６Ｈ１１ＮＨ（ＣＨ２）３−Ｓｉ（ＯＣＨ３）２ＣＨ３、ならびにまた、それぞれの場合に、それらの部分水解物でもあり、Ｈ２Ｎ（ＣＨ２）２ＮＨ（ＣＨ２）３−Ｓｉ（ＯＣＨ３）３、Ｈ２Ｎ（ＣＨ２）２ＮＨ（ＣＨ２）３−Ｓｉ（ＯＣＨ３）２ＣＨ３、シクロ−Ｃ６Ｈ１１ＮＨ（ＣＨ２）３−Ｓｉ（ＯＣＨ３）３、シクロ−Ｃ６Ｈ１１ＮＨ（ＣＨ２）３−Ｓｉ（ＯＣＨ３）２ＣＨ３、およびまた、それぞれの場合に、それらの部分水解物でもあるが特に優先される。
【００９９】
本発明の組成物において、本発明に従って場合によって使用される有機ケイ素化合物（Ｃ）は、硬化触媒または硬化共触媒の機能をもつこともできる。
【０１００】
さらに、本発明に従って場合によって使用される有機ケイ素化合物（Ｃ）は、接着促進剤としておよび／または水捕捉剤として作用することもできる。
【０１０１】
本発明に従って場合によって使用されるこの有機ケイ素化合物（Ｃ）は、商品でありおよび／または化学において一般的である方法によって調製され得る。
【０１０２】
本発明の組成物が、成分（Ｃ）を含む場合、問題のその量は、それぞれの場合、１００重量部の成分（Ａ）に基づいて、好ましくは０．１から２５重量部、より好ましくは０．５から１０重量部である。本発明の組成物は好ましくは、成分（Ｃ）を含む。
【０１０３】
本発明の組成物中に場合によって使用される充填剤（Ｄ）は、今までに知られている任意の望ましい充填剤であり得る。
【０１０４】
充填剤（Ｄ）の例は、非補強性充填剤、好ましくは、最大５０ｍ２／ｇのＢＥＴ表面積を有する充填剤、例えば、石英、珪藻土、ケイ酸カルシウム、ケイ酸ジルコニウム、タルク、カオリン、ゼオライト、金属酸化物粉末、例えば、酸化アルミニウム、酸化チタン、酸化鉄、または酸化亜鉛および／またはそれらの混合酸化物、硫酸バリウム、炭酸カルシウム、セッコウ、窒化ケイ素、炭化ケイ素、窒化ホウ素、ガラス粉末およびポリマー粉末、例えば、ポリアクリロニトリル粉末；補強性充填剤、５０ｍ２／ｇを超えるＢＥＴ表面積を有する充填剤、例えば、熱分解により調製されたシリカ、沈降シリカ、沈降炭酸カルシウム、カーボンブラック、例えばファーネスブラックおよびアセチレンブラックおよび高いＢＥＴ表面積の混合ケイ素／アルミニウム酸化物；三水酸化アルミニウムの中空ビーズの形の充填剤、例えば、ドイツ、ノイスの３Ｍ  Ｄｅｕｔｓｃｈｌａｎｄ  ＧｍｂＨから商標名Ｚｅｅｏｓｐｈｅｒｅｓ（商標）の下で入手できるものが例である磁性マイクロビーズ、例えば、スウェーデン、スンツバルのＡＫＺＯ  ＮＯＢＥＬ，Ｅｘｐａｎｃｅｌから商標名ＥＸＰＡＮＣＥＬ（登録商標）の下で入手できるその種の弾性ポリマービーズ、またはガラスビーズ；繊維形状の充填剤、例えば、アスベストおよびまたポリマー繊維である。上記の充填剤は、例えば、オルガノシランおよび／もしくはオルガノシロキサンによる、または、ステアリン酸による処理によって、またはヒドロキシル基のアルコキシ基へのエーテル化によって疎水化されていてもよい。
【０１０５】
場合によって使用される充填剤（Ｄ）は、好ましくは、炭酸カルシウム、タルク、三水酸化アルミニウムおよびシリカであり、三水酸化アルミニウムが特に好ましい。好ましい炭酸カルシウムのグレードは、粉砕または沈降であり、ステアリン酸等の脂肪酸またはそれらの塩により場合によって表面処理されている。好ましいシリカは、好ましくは、熱分解された（ヒュームド）シリカである。
【０１０６】
場合によって使用される充填剤（Ｄ）は、好ましくは１重量％未満、より好ましくは０．５重量％未満の水分含量を有する。
【０１０７】
本発明の組成物が充填剤（Ｄ）を含む場合、問題のその量は、いずれの場合にも１００重量部の成分（Ａ）に基づいて、好ましくは１０から１，０００重量部まで、より好ましくは５０から５００重量部まで、より特定的には８０から３００重量部までである。本発明の組成物は、好ましくは充填剤（Ｄ）を含む。
【０１０８】
本発明の１つの特定の実施形態において、本発明の組成物は、充填剤（Ｄ）として、
ａ）シリカ、より特定的には、ヒュームドシリカ、および
ｂ）炭酸カルシウム、三水酸化アルミニウムおよび／またはタルク、
の組合せを含む。
【０１０９】
本発明の組成物が、異なる充填剤（Ｄ）のこの特定の組合せを含む場合、それらは、それぞれの場合、１００重量部の成分（Ａ）に基づいて、好ましくは１から８０重量部まで、より好ましくは５から４０重量部までのシリカ、より好ましくはヒュームドシリカ、および好ましくは１０から５００重量部までの、より好ましくは５０から３００重量部までの炭酸カルシウム、三水酸化アルミニウム、タルク、またはこれらの材料の混合物を含む。
【０１１０】
本発明の組成物において場合によって使用される触媒（Ｅ）は、シラン縮合によって硬化する組成物に対して今までに知られている任意の望ましい触媒であり得る。
【０１１１】
金属を含む硬化触媒（Ｅ）の例は、有機チタンおよび有機スズ化合物であり、例は、チタン酸エステル、例えば、チタン酸テトラブチル、チタン酸テトラプロピル、チタン酸テトライソプロピルおよびチタンテトラアセチルアセトネート；スズ化合物、例えば、ジブチルスズジラウレート、ジブチルスズマレエート、ジブチルスズジアセテート、ジブチルスズジオクタノエート、ジブチルスズアセチルアセトネート、ジブチルスズオキシドおよび対応するジオクチルスズ化合物である。
【０１１２】
金属を含まない硬化触媒（Ｅ）の例は、塩基性化合物、例えば、トリエチルアミン、トリブチルアミン、１，４−ジアザビシクロ［２．２．２］オクタン、１，５−ジアザビシクロ［４．３．０］ノン−５−エン、１，８−ジアザビシクロ［５．４．０］ウンデカ−７−エン、Ｎ，Ｎ−ビス−（Ｎ，Ｎ−ジメチル−２−アミノエチル）メチルアミン、Ｎ，Ｎ−ジメチルシクロヘキシルアミン、Ｎ，Ｎ−ジメチルフェニルアミンおよびＮ−エチルモルホリニン（ｅｔｈｙｌｍｏｒｐｈｏｌｉｎｉｎｅ）である。
【０１１３】
触媒（Ｅ）として、酸性化合物、例えば、リン酸およびそのエステル、トルエンスルホン酸、硫酸、硝酸、またはその他の有機カルボン酸、例えば、酢酸および安息香酸を使用することが同様に可能である。
【０１１４】
本発明の組成物が、触媒（Ｅ）を含む場合、含まれるその量は、それぞれの場合、１００重量部の成分（Ａ）に基づいて、好ましくは、０．０１から２０重量部まで、より好ましくは、０．０５から５重量部までである。
【０１１５】
本発明の１つの実施形態において、場合によって使用される触媒（Ｅ）は、金属を含む硬化触媒、好ましくはスズを含む触媒である。本発明のこの実施形態は、成分（Ａ）が、完全に、または少なくともある程度、言い換えれば、少なくとも９０重量％、好ましくは少なくとも９５％が、ｂが１以外である式（Ｉ）の化合物からなるときが特に好ましい。
【０１１６】
本発明の組成物において、成分（Ａ）が、完全に、または少なくともある程度、言い換えれば、少なくとも１０重量％、好ましくは少なくとも２０重量％の程度まで、ｂが１であり、Ｒ１が水素原子の定義を有する式（Ｉ）の化合物からなるときは、金属を含む触媒（Ｅ）なしで、より特定的にはスズを含む触媒なしで済ませることが可能であることが好ましい。金属を含む、より特定的には、スズを含む触媒なしの本発明のこの実施形態は、特に好ましい。
【０１１７】
本発明の組成物において場合によって使用される接着促進剤（Ｆ）は、シラン縮合によって硬化する系に対してこれまでに記載されている任意の望ましい接着促進剤であり得る。
【０１１８】
接着促進剤（Ｆ）の例は、エポキシシラン、例えば、グリシジルオキシプロピルトリメトキシシラン、グリシジルオキシプロピル−メチルジメトキシシラン、グリシジルオキシプロピルトリエトキシシラン、またはグリシジルオキシプロピル−メチルジエトキシシラン、２−（３−トリエトキシシリルプロピル）無水マレイン酸、Ｎ−（３−トリメトキシシリルプロピル）尿素、Ｎ−（３−トリエトキシシリルプロピル）尿素、Ｎ−（トリメトキシシリルメチル）尿素、Ｎ−（メチルジメトキシシリルメチル）尿素、Ｎ−（３−トリエトキシシリルメチル）尿素、Ｎ−（３−メチルジエトキシシリルメチル）尿素、Ｏ−メチルカルバメートメチル−メチルジメトキシシラン、Ｏ−メチルカルバメートメチル−トリメトキシシラン、Ｏ−エチルカルバメートメチル−メチルジエトキシシラン、Ｏ−エチルカルバメートメチル−トリエトキシシラン、３−メタクリロイルオキシプロピル−トリメトキシシラン、メタクリロイルオキシメチル−トリメトキシシラン、メタクリロイルオキシメチル−メチルジメトキシシラン、メタクリロイルオキシメチル−トリエトキシシラン、メタクリロイルオキシメチル−メチルジエトキシシラン、３−アクリロイルオキシプロピル−トリメトキシシラン、アクリロイルオキシメチル−トリメトキシシラン、アクリロイルオキシメチル−メチルジメトキシシラン、アクリロイルオキシメチル−トリエトキシシランおよびアクリロイルオキシメチル−メチルジエトキシシラン、およびまた、それらの部分的な縮合物である。
【０１１９】
本発明の組成物が、接着促進剤（Ｆ）を含む場合、含まれるその量は、それぞれの場合、架橋性組成物の１００重量部に基づいて、好ましくは、０．５から３０重量部まで、より好ましくは、１から１０重量部までである。
【０１２０】
本発明の組成物中に場合によって使用される水捕捉剤（Ｇ）は、シラン縮合によって硬化する系に対して記載されている任意の望ましい水捕捉剤であり得る。
【０１２１】
水捕捉剤（Ｇ）の例は、シラン、例えば、ビニルトリメトキシシラン、ビニルトリエトキシシラン、ビニルメチルジメトキシシラン、Ｏ−メチルカルバメートメチル−メチルジメトキシシラン、Ｏ−メチルカルバメートメチル−トリメトキシシラン、Ｏ−エチルカルバメートメチル−メチルジエトキシシラン、Ｏ−エチルカルバメートメチル−トリエトキシシランおよび／またはそれらの部分縮合物、およびまた、オルトエステル、例えば、１，１，１−トリメトキシエタン、１，１，１−トリエトキシエタン、トリメトキシメタンおよびトリエトキシメタンである。
【０１２２】
本発明の組成物が水捕捉剤（Ｇ）を含む場合、含まれるその量は、それぞれの場合、１００重量部の架橋性組成物に基づいて、好ましくは、０．５から３０重量部、より好ましくは、１から１０重量部である。本発明の組成物は、好ましくは、水捕捉剤（Ｇ）を含む。
【０１２３】
本発明の組成物中に場合によって使用される添加剤（Ｈ）は、今までに知られており、シラン架橋系に対して典型的な任意の望ましい添加剤であり得る。
【０１２４】
本発明に従って場合によって使用される添加剤（Ｈ）は、好ましくは、酸化防止剤、紫外線安定剤、例えば、ＨＡＬＳ化合物、殺菌剤および顔料である。
【０１２５】
本発明の組成物が添加剤（Ｈ）を含む場合、含まれるその量は、それぞれの場合、１００重量部の成分（Ａ）に基づいて、好ましくは、０．０１から３０重量部、より好ましくは、０．１から１０重量部である。本発明の組成物は、好ましくは、添加剤（Ｈ）を含む。
【０１２６】
本発明に従って場合によって使用される補助剤（Ｋ）は、好ましくは、例えばテトラエトキシシランのようなテトラアルコキシシランおよび／またはそれらの部分縮合物、反応性可塑剤を含めた可塑剤、レオロジー添加剤、難燃剤および有機溶媒である。
【０１２７】
可塑剤（Ｋ）の例は、フタル酸エステル（例えば、フタル酸ジオクチル、フタル酸ジイソオクチルおよびフタル酸ジウンデシル）、ペルヒドロ化フタル酸エステル（例えば、１，２−シクロヘキサンジカルボン酸ジイソノニルエステルおよび１，２−シクロヘキサンジカルボン酸ジオクチルエステル）、アジピン酸エステル（例えば、アジピン酸ジオクチル）、安息香酸エステル、グリコールエステル、飽和アルカンジオールのエステル（例えば、２，２，４−トリメチル−１，３−ペンタンジオールモノイソブチレートおよび２，２，４−トリメチル−１，３−ペンタンジオールジイソブチレート）、リン酸エステル、スルホン酸エステル、ポリエステル、ポリエーテル（例えば、好ましくは１，０００から１０，０００ダルトンのモル質量を有するポリエチレングリコールおよびポリプロピレングリコール）、ポリスチレン、ポリブタジエン、ポリイソブチレン、パラフィン炭化水素および分枝した高分子質量の炭化水素であり、好ましくは可塑剤（Ｋ）は使用されない。
【０１２８】
反応性可塑剤（Ｋ）の例は、式
Ｒ１０ｍＳｉ（ＯＲ９）ｌＲ１１ｋＯ（４−ｋ−ｌ−ｍ）／２        （Ｘ）
（式中、
Ｒ９は、同じであるか異なってもよく、水素原子または場合によって置換されている炭化水素基を示し、
Ｒ１０は、同じであるか異なってもよく、一価の場合によって置換されているＳｉＣ−結合した３から４０個の炭素原子を有する炭化水素基を示し、
Ｒ１１は、同じであるか異なってもよく、一価の場合によって置換されているＳｉＣ−結合した１または２個の炭素原子を有する炭化水素基を示し、
ｋは、０、１、２または３、好ましくは０または１であり、
ｌは、０、１、２または３、好ましくは２または３、より好ましくは３であり、
ｍは、０、１、２、３または４、好ましくは１であり、
ただし、ｋ＋ｌ＋ｍの和は４以下であり、分子当り少なくとも１つの基Ｒ１０が存在する。）
を有するものである。
【０１２９】
場合によって置換されている炭化水素基Ｒ９の例は、基Ｒに対して特定されている例である。
【０１３０】
基Ｒ９は、好ましくは水素原子および場合によってハロゲン原子によって置換されており、１から１８個までの炭素原子を有している炭化水素基；より好ましくは、水素原子および１から１０個までの炭素原子を有している炭化水素基；より特定的には、メチル基およびエチル基である。
【０１３１】
場合によって置換されている炭化水素基Ｒ１０の例は、少なくとも３個の炭素原子を有している炭化水素基Ｒに対して特定されている例である。
【０１３２】
基Ｒ１０は、偶数の炭素原子を好ましくは有する。
【０１３３】
基Ｒ１０は、好ましくは６から４０個の炭素原子を有する炭化水素基、より好ましくは、ヘキシル、イソヘキシル、イソオクチル、オクチル、デシル、ドデシル、テトラデシルおよびヘキサデシル基、非常に好ましくは、ヘキサデシル基を含む。
【０１３４】
本発明に従って場合によって使用される式（Ｘ）の有機ケイ素化合物（Ｋ）の例は、イソオクチルトリメトキシシラン、イソオクチルトリエトキシシラン、Ｎ−オクチルトリメトキシシラン、Ｎ−オクチルトリエトキシシラン、デシルトリメトキシシラン、デシルトリエトキシシラン、ドデシルトリメトキシシラン、ドデシルトリエトキシシラン、テトラデシルトリメトキシシラン、テトラデシルトリエトキシシラン、ヘキサデシルトリメトキシシランおよびヘキサデシルトリエトキシシランである。
【０１３５】
基Ｒ１１は、メチル基を好ましくは含む。
【０１３６】
本発明に従って場合によって使用される式（Ｘ）の有機ケイ素化合物（Ｋ）は、商品でありおよび／または化学において慣例である方法によって調製可能である。
【０１３７】
レオロジー添加剤（Ｋ）は、好ましくは、ポリアミドワックス、水素化ヒマシ油またはステアレートである。
【０１３８】
有機溶媒（Ｋ）の例は、溶媒として上で既に特定されている化合物、好ましくはアルコールである。
【０１３９】
本発明の組成物には有機溶媒（Ｋ）は添加されないことが好ましい。
【０１４０】
本発明の組成物が、１種以上の成分（Ｋ）を含む場合、含まれるその量は、それぞれの場合、成分（Ａ）の１００重量部に基づいて、好ましくは０．５から２００重量部まで、より好ましくは１から１００重量部まで、より特定的には２から７０重量部までである。
【０１４１】
本発明の組成物は、好ましくは、
（Ａ）１００重量部の式（Ｉ）の化合物、
（Ｂ）６０から１，０００重量部の式（ＩＩ）の単位を含むシリコーン樹脂、
場合によって
（Ｃ）０．５から１０重量部の塩基性窒素を含む化合物、
場合によって、
（Ｄ）充填剤、
場合によって
（Ｅ）触媒、
場合によって
（Ｆ）接着促進剤、
場合によって
（Ｇ）水捕捉剤、
場合によって
（Ｈ）添加剤、および
場合によって
（Ｋ）補助剤
を含む組成物である。
【０１４２】
本発明の組成物は好ましくは、成分（Ａ）から（Ｋ）まで以外のさらなる構成成分を含まない。
【０１４３】
本発明に従って使用される成分は、それぞれの場合、上記の成分の１種類、または他にそれぞれの成分の少なくとも２種類の混合物を含むことができる。
【０１４４】
本発明の組成物は、それぞれの場合、２５℃で、好ましくは５００から１，０００，０００ｍＰａｓまでの、より好ましくは１，０００から５００，０００ｍＰａｓまでの、より特定的には１，０００から２０，０００ｍＰａｓまでの粘度を好ましくは有する配合物である。
【０１４５】
本発明の組成物は、それ自体知られている任意の望ましい方法、例えば、湿気硬化性組成物製造に対して通例のような方法および混合技術によって製造され得る。さまざまな構成成分が互いに混合される順序は、適宜変動されてもよい。
【０１４６】
本発明は、個々の成分を任意の順序で混合することによる、本発明の組成物を製造するための方法をさらに提供する。
【０１４７】
この混合は、周囲外気の圧力の下で、言い換えると、９００から１，１００ｈＰａ付近で、行なうことができる。しかしながら、必要に応じて、この混合は、例えば、３０から１３０℃までの範囲の温度のようなより高い温度で行なうこともできる。さらに、揮発性成分および／または空気を除去するために、時々または持続的に、減圧下、例えば、３０から５００ｈＰａの絶対圧力で混合を行なうことが可能である。
【０１４８】
本発明によるこの混合は、好ましくは水分なしで行なわれる。
【０１４９】
本発明のこの方法は、連続してまたは不連続的に行なわれ得る。
【０１５０】
本発明のこの組成物は、好ましくは、水が存在しない貯蔵でき、水を受け入れると室温で架橋する一成分組成物である。本発明のこの組成物は、別法では、ＯＨを含む化合物、例えば水が第２の成分に加えられる二成分架橋系の一部である。
【０１５１】
空気の一般的な水含量が、本発明の組成物を架橋させるために十分である。本発明の組成物の架橋は、好ましくは、室温で生じる。必要に応じて、例えば、−５℃から１５℃または３０℃から５０℃のような室温より高いかより低い温度で、および／または空気の通常の水含量を超える水の濃度を用いて行なわれ得る。
【０１５２】
この架橋は、好ましくは、１００から１，１００ｈＰａの圧力下で、より特定的には周囲大気圧、言い換えると、約９００から１，１００ｈＰａの圧力の下で行なわれる。
【０１５３】
本発明は、本発明の組成物を架橋させることによって製造した成型品をさらに提供する。この本発明の成型品は、任意の望ましい成型品、例えば、シール、圧縮製品、押出形材、コーティング、含浸系、カプセル化品、レンズ、プリズム、多角形構造体、ラミネート層または接着層であり得る。
【０１５４】
硬化後、本発明の組成物は、標準条件下、すなわち、１，０００ｈＰａおよび２３℃において７日間保存後、ＤＩＮ  ＥＮ  ２０４に従って測定して、非常に大きい、少なくとも７ＭＰａ、好ましくは少なくとも８ＭＰａ、より好ましくは少なくとも１０ＭＰａの引張り剪断強さを有する。
【０１５５】
それらは、硬化後少なくとも７ｍＰａ、好ましくは少なくとも８ｍＰａ、より好ましくは少なくとも１０ｍＰａの引張り剪断強さを有する接着剤として好ましくは使用される。好ましくは、それらは、木材の接着のため、すなわち、接着される基材の少なくとも１つが−好ましくは接着される基材の両方共が−木材のものである接着のために使用される。本発明の組成物は、これに関連して、任意のタイプの木材を接着するために適している。特に好ましくは、それらは、硬化後、ＤＩＮ  ＥＮ  ２０４  ＤＩ、Ｄ２、Ｄ３および／またはＤ４の標準を満たす接着のために使用される。
【０１５６】
本発明によってさらに提供されるのは、本発明の組成物を少なくとも１つの基材の表面に塗布し、次に、前記表面を接着すべき第２の基材と接触させ、その後そのまま架橋が起るままにすることを含む基材の接着またはシーリングのための方法である。
【０１５７】
本発明に従って接着またはシールすることができる基材の例は、特に木材であるが、また、ＰＶＣを含めたプラスチックス、コンクリート、鉱物基材、金属、ガラス、セラミック、および塗装した表面も、である。似ている材料および異なる材料の両方が、この場合互いに接着され得る。
【０１５８】
本発明に従って使用される基材は、好ましくは木材である。
【０１５９】
本発明によってさらに提供されるのは、本発明の組成物を少なくとも１つの基材に塗布し、次に、架橋が起るままにすることを含むコーティングまたはカプセル化材を製造するための方法である。
【０１６０】
これの例は、発光ダイオードまたはその他の電子部品、成型品、複合材料および複合成型物の製造のためのカプセル化組成物である。複合成型品とは、ここでは、本発明の組成物の架橋性製品および２つの成分の間に堅固な耐久性のある結合が存在するような少なくとも１つの基材から構成されている複合材料から製造された均一な成型品を意味する。
【０１６１】
本発明の組成物は、それらが製造するのに容易であるという利点を有する。
【０１６２】
本発明の架橋性組成物は、それらが保存に対する非常に高い安定性および高い架橋速度を有するという利点を有する。
【０１６３】
本発明の架橋性組成物は、それらが優れた接着側面を示すという利点をさらに有する。
【０１６４】
その上、本発明の架橋性組成物は、それらが処理するのが容易であるという利点を有する。
【０１６５】
その上、本発明の架橋性組成物は、それらが高い引張り剪断強さを有する接着剤を得るために使用され得るという利点を有する。
【０１６６】
本発明の組成物の別の利点は、低粘度を有する、すなわち、非常に良好な処理特性を有する組成物を、この目的のために多量の多くの場合望ましくない溶媒および／または可塑剤を添加する必要なく、低粘度成分（Ｂ）の選択を通して得ることの選択肢にある。
【０１６７】
以下に記載されている実施例において、全ての粘度の数字は、２５℃の温度に基づいている。別段の断りのない限り、以下の実施例は、周囲の外気の圧力の下、言い換えれば、約１，０００ｈＰａで、および室温で、言い換えれば、約２３℃で、または反応物が付加的な加熱または冷却なしで、室温で組み合わされるときになる温度で、およびまた、約５０％の相対大気湿度で行なわれる。さらに、部および百分率に関する全ての記述は、特に示さなければ重量に基づく。
【実施例】
【０１６８】
［発明の実施例１］
一成分（１Ｃ）接着剤配合物の調製
１００ｇの平均モル質量（Ｍｎ）１２，０００ダルトンおよび式−Ｏ−Ｃ（＝Ｏ）−ＮＨ−ＣＨ２−ＳｉＣＨ３（ＯＣＨ３）２の末端基を有するシラン末端ポリプロピレングリコール（Ｗａｃｋｅｒ  Ｃｈｅｍｉｅ  ＡＧ、Ｍｕｎｉｃｈ、ＤＥからＧＥＮＩＯＳＩＬ（登録商標）ＳＴＰ−Ｅ１０の名前で市販されている。）を、１５０ｇのフェニル官能性Ｔ単位（６０−６５重量％）とメチル官能性Ｔ単位（１８−２２重量％）とジメチル官能性Ｄ単位（２−４重量％）とから構成されており、１２−１６重量％のメトキシ基含量および８００−１３，０００ダルトンの平均モル質量を有する溶媒を含まない液体フェニルシリコーン樹脂（Ｗａｃｋｅｒ  Ｃｈｅｍｉｅ  ＡＧ、Ｍｕｎｉｃｈ、ＤＥからＳＩＬＲＥＳ（登録商標）ＩＣ  ３６８の名前で市販されている。）、および２．５ｇの安定剤（ＢＡＳＦ  ＡＧ、ドイツ、からＴＩＮＵＶＩＮ（登録商標）１２３の名前で市販されている；ＣＡＳ  Ｎｏ．：  １２９７５７−６７−１）と共に、ＰＣ−Ｌａｂｏｒｓｙｓｔｅｍが提供している２つのバーミキサーが取り付けられている実験室用遊星型ミキサー中、約２５℃で２分間、２００ｒｐｍで均質化させる。その後、２４２．５ｇの３−５ｍ２／ｇのＢＥＴ表面積および１．７−２．１μｍのｄ５０を有する三水酸化アルミニウム（Ａｌｂｅｍａｒｌｅ  Ｃｏｒｐ．から「Ｍａｒｔｉｎａｌ  ＯＬ  １０４」の名前で市販されている。）を、６００ｒｐｍでの１分間の撹拌により混和させる。その三水酸化アルミニウム混和に続いて、７．５ｇのＮ−（２−アミノエチル）−３−アミノプロピルトリメトキシシランを２００ｒｐｍで１分間混合させる。最後に、その混合物を６００ｒｐｍで２分間、２００ｒｐｍで１分間、１００ｍｂａｒの圧力下で均質化させ、泡が消えるまで撹拌する。
【０１６９】
この配合物を３１０ｍｌのポリエチレンカートリッジ中に分注し、検査の前の１日間２５℃で保存する。
【０１７０】
［発明の実施例２］
一成分（１Ｃ）接着剤配合物の調製
１２５ｇの平均モル質量（Ｍｎ）１２，０００ダルトンおよび式−Ｏ−Ｃ（＝Ｏ）−ＮＨ−ＣＨ２−ＳｉＣＨ３（ＯＣＨ３）２の末端基を有するシラン末端ポリプロピレングリコール（Ｗａｃｋｅｒ  Ｃｈｅｍｉｅ  ＡＧ、Ｍｕｎｉｃｈ、ＤＥからＧＥＮＩＯＳＩＬ（登録商標）ＳＴＰ−Ｅ１０の名前で市販されている。）を、１２５ｇのフェニル官能性Ｔ単位（６０−６５重量％）とメチル官能性Ｔ単位（１８−２２重量％）とジメチル官能性Ｄ単位（２−４重量％）とから構成されており、１２−１６重量％のメトキシ基含量および８００−１３，０００ダルトンの平均モル質量を有する溶媒を含まない液体フェニルシリコーン樹脂（Ｗａｃｋｅｒ  Ｃｈｅｍｉｅ  ＡＧ、Ｍｕｎｉｃｈ、ＤＥからＳＩＬＲＥＳ（登録商標）ＩＣ  ３６８の名前で市販されている。）、および２．５ｇの安定剤（ＢＡＳＦ  ＡＧ、ドイツ、からＴＩＮＵＶＩＮ（登録商標）１２３の名前で市販されている；ＣＡＳ  Ｎｏ．：  １２９７５７−６７−１）と共に、ＰＣ−Ｌａｂｏｒｓｙｓｔｅｍが提供している２つのバーミキサーが取り付けられている実験室用遊星型ミキサー中、約２５℃で２分間、２００ｒｐｍで均質化させる。その後、２４２．５ｇの３−５ｍ２／ｇのＢＥＴ表面積および１．７−２．１μｍのｄ５０を有する三水酸化アルミニウム（Ａｌｂｅｍａｒｌｅ  Ｃｏｒｐ．から「Ｍａｒｔｉｎａｌ  ＯＬ  １０４」の名前で市販されている。）を、６００ｒｐｍでの１分間の撹拌により混和させる。その三水酸化アルミニウム混和に続いて、７．５ｇのＮ−（２−アミノエチル）−３−アミノプロピルトリメトキシシランを、２００ｒｐｍで１分間混合させる。最後に、その混合物を６００ｒｐｍで２分間、２００ｒｐｍで１分間、１００ｍｂａｒの圧力下で均質化させ、泡が消えるまで撹拌する。
【０１７１】
この配合物を３１０ｍｌのポリエチレンカートリッジ中に分注し、検査の前の１日間２５℃で保存する。
【０１７２】
［比較例１］
一成分（１Ｃ）接着剤配合物の調製
７５ｇの平均モル質量（Ｍｎ）１２，０００ダルトンおよび式−Ｏ−Ｃ（＝Ｏ）−ＮＨ−ＣＨ２−ＳｉＣＨ３（ＯＣＨ３）２の末端基を有するシラン末端ポリプロピレングリコール（Ｗａｃｋｅｒ  Ｃｈｅｍｉｅ  ＡＧ、Ｍｕｎｉｃｈ、ＤＥからＧＥＮＩＯＳＩＬ（登録商標）ＳＴＰ−Ｅ１０の名前で市販されている。）および５０ｇの平均モル質量（Ｍｎ）１２，０００ダルトンおよび式−Ｏ−Ｃ（＝Ｏ）−ＮＨ−（ＣＨ２）３−Ｓｉ（ＯＣＨ３）３の末端基を有するシラン末端ポリプロピレングリコール（Ｗａｃｋｅｒ  Ｃｈｅｍｉｅ  ＡＧ、Ｍｕｎｉｃｈ、ＤＥからＧＥＮＩＯＳＩＬ（登録商標）ＳＴＰ−Ｅ１５の名前で市販されている。）を、７．５ｇのビニルトリメトキシシラン、４５ｇのフェニル官能性Ｔ単位（５０−７５重量％）とジメチル官能性Ｄ単位（２５−５０重量％）とから構成されており、１０−３０重量％のアルコキシ基含量を有する溶媒を含まない液体フェニルシリコーン樹脂（Ｗａｃｋｅｒ  Ｃｈｅｍｉｅ  ＡＧ、Ｍｕｎｉｃｈ、ＤＥからＳＩＬＲＥＳ（登録商標）ＳＹ  ２３１の名前で市販されている。）、２．５ｇの架橋触媒（Ｍｅｔａｔｉｎ  ７４０）および２．５ｇの安定剤（ＢＡＳＦ  ＡＧ、ドイツ、からＴＩＮＵＶＩＮ（登録商標）１２３の名前で市販されている；ＣＡＳ  Ｎｏ．：１２９７５７−６７−１）と共に、ＰＣ−Ｌａｂｏｒｓｙｓｔｅｍが提供している２つのバーミキサーが取り付けられている実験室用遊星型ミキサー中で混合し、約２５℃で２分間、２００ｒｐｍで均質化させる。その後、１５５ｇの１５ｍ２／ｇのＢＥＴ表面積および０．４５μｍのｄ５０を有するチョーク（Ｓｏｌｖａｙから「Ｓｏｃａｌ  Ｕ１Ｓ２」の名前で市販されている。）および１５５ｇの３ｍ２／ｇのＢＥＴ表面積および０．４５μｍのｄ５０を有するチョーク（Ｉｍｅｒｙｓから「Ｉｍｅｒｓｅａｌ  ５０」の名前で購入可能）を、６００ｒｐｍで１分間撹拌して混和させる。そのチョーク混和に続いて、１０ｇのアミノプロピル−トリメトキシシラン−を２００ｒｐｍで１分間混合する。最後に、その混合物を６００ｒｐｍで２分間、２００ｒｐｍで１分間、１００ｍｂａｒの圧力下で均質化させ、泡が消えるまで撹拌する。
【０１７３】
この配合物を３１０ｍｌのポリエチレンカートリッジ中に分注し、検査の前の１日間２５℃で保存する。
【０１７４】
［実施例３］
発明の実施例１および２からのおよび比較例１からの接着剤配合物の引張り剪断強さは、ＤＩＮ  ＥＮ  ２０４に記載されているようにして測定される。この測定において、接着剤は、接着されるべき両方のブナ材試験片に塗布され、次いで１００μｍのバーコーターを用いてドローダウンされる。その２つの木材の試験片は、次に１ｃｍ×２ｃｍの面積の上に５ｋｇの加圧をすることにより接合される。２４時間にわたる加圧に続いて、その試験片は、記載されている時間、標準条件下で保存される。Ｄ１値の測定のためには、２つの接合された試験片の引張り剪断強さは、保存後直接測定される。Ｄ４測定の場合には、保存期間の後に沸騰水中での６時間のさらなる保存が続けられる。その試験片は、その水からその後除去され、水切りされ、１時間室温で保存される。この後引張り剪断強さの測定が続けられる。得られた値は、表１に報告されている：
【０１７５】
【表１】
2014521819.tif 000002
【０１７６】
［発明の実施例４］
シラン末端ポリウレタンの調製
撹拌、冷却および加熱手段を有する６，０００ｍｌの反応容器に、１，０９８ｇ（６，３０５ミリモル）のトルエン２，４−ジイソシアネート（ＴＤＩ）を装入し、この最初の装入材料を６０℃に加熱する。次に、２０７ｇ（８５４ミリモル）のヘキサデシルアルコールおよび１，２４８ｇ（２，９３６ミリモル）の４２５ｇ／モルの平均モル質量を有するポリプロピレングリコールの混合物を加える。この反応混合物の温度は、８０℃より上に上昇しない。次いで、その後の撹拌を６０℃で６０分間行なう。
【０１７７】
この混合物を、次に約５０℃に冷却し、７５ｍｌのビニルトリメトキシシランを加える。その後、２，２’−ジモルホリノジエチルエーテルを含む４．２ｇの触媒配合物（Ｈｕｎｔｓｍａｎから品名Ｊｅｆｆｃａｔ（登録商標）ＤＭＤＬＳの下で市販されている。）および１，２００ｇ（５６７．８ミリモル）のＮ−フェニルアミノメチル−メチルジメトキシシラン（Ｗａｃｋｅｒ  Ｃｈｅｍｉｅ  ＡＧ、Ｍｕｎｉｃｈ、ＤＥから品名ＧＥＮＩＯＳＩＬ（登録商標）ＸＬ  ９７２の下で市販されている。）を加え、その温度は、８０℃より上には上昇しない。この後、６０℃６０分間超、その後の撹拌を続ける。結果として得られるプレポリマー混合物中には、イソシアネート基が赤外分光法によってもはや検出不可能である。５０℃で１３．５Ｐａｓの粘度を有する明るく透明なプレポリマー混合物が得られる。それはさらにまた容易に処理することができる。
【０１７８】
一成分（１Ｃ）接着剤配合物の調製
２１０ｇの上で調製したシラン末端のポリウレタンおよび２５ｇの平均モル質量（Ｍｎ）１２，０００ダルトンおよび式−Ｏ−Ｃ（＝Ｏ）−ＮＨ−（ＣＨ２）３−Ｓｉ（ＯＣＨ３）３の末端基を有するシラン末端ポリプロピレングリコール（Ｗａｃｋｅｒ  Ｃｈｅｍｉｅ  ＡＧ、Ｍｕｎｉｃｈ、ＤＥからＧＥＮＩＯＳＩＬ（登録商標）ＳＴＰ−Ｅ１５の名前で市販されている。）を、２４５ｇの、フェニル官能性Ｔ単位（６０−６５重量％）とメチル官能性Ｔ単位（１８−２２重量％）とジメチル官能性Ｄ単位（２−４重量％）とから構成されており、１２−１６重量％のメトキシ基含量および８００−１３，０００ダルトンの平均モル質量を有する溶媒を含まない液体フェニルシリコーン樹脂（Ｗａｃｋｅｒ  Ｃｈｅｍｉｅ  ＡＧ、Ｍｕｎｉｃｈ、ＤＥからＳＩＬＲＥＳ（登録商標）ＩＣ  ３６８の名前で市販されている。）、１０ｇのビニルトリメトキシシランおよび２．５ｇの安定剤（ＢＡＳＦ  ＡＧ、ドイツ、からＴＩＮＵＶＩＮ（登録商標）１２３の名前で市販されている；ＣＡＳ  Ｎｏ．：１２９７５７−６７−１）と共に、ＰＣ−Ｌａｂｏｒｓｙｓｔｅｍが提供している２つのバーミキサーが取り付けられている実験室用遊星型ミキサー中、約２５℃で２分間、２００ｒｐｍで均質化させる。その後、１０ｇの３−アミノプロピルトリメトキシシランを２００ｒｐｍで１分間混合させる。最後に、その混合物を６００ｒｐｍで２分間、２００ｒｐｍで１分間、１００ｍｂａｒの圧力下で均質化させ、泡が消えるまで撹拌する。
【０１７９】
その配合物は、２５℃で１７Ｐａｓの粘度を有する。３１０ｍｌのポリエチレンカートリッジ中に分注し、検査の前の１日間２５℃で保存する。
【０１８０】
［比較例２］
一成分（１Ｃ）接着剤配合物の調製
発明の実施例４からの３４０ｇのシラン末端ポリウレタンおよび２５ｇの平均モル質量（Ｍｎ）１２，０００ダルトンおよび式−Ｏ−Ｃ（＝Ｏ）−ＮＨ−（ＣＨ２）３−Ｓｉ（ＯＣＨ３）３の末端基を有するシラン末端ポリプロピレングリコール（Ｗａｃｋｅｒ  Ｃｈｅｍｉｅ  ＡＧ、Ｍｕｎｉｃｈ、ＤＥからＧＥＮＩＯＳＩＬ（登録商標）ＳＴＰ−Ｅ１５の名前で市販されている。）を、１００ｇの、フェニル官能性Ｔ単位（６０−６５重量％）とメチル官能性Ｔ単位（１８−２２重量％）とジメチル官能性Ｄ単位（２−４重量％）とから構成されており、１２−１６重量％のメトキシ基含量および８００−１３，０００ダルトンの平均モル質量を有する溶媒を含まない液体フェニルシリコーン樹脂（Ｗａｃｋｅｒ  Ｃｈｅｍｉｅ  ＡＧ、Ｍｕｎｉｃｈ、ＤＥからＳＩＬＲＥＳ（登録商標）ＩＣ  ３６８の名前で市販されている。）、１０ｇのビニルトリメトキシシランおよび２．５ｇの安定剤（ＢＡＳＦ  ＡＧ、ドイツ、からＴＩＮＵＶＩＮ（登録商標）１２３の名前で市販されている；ＣＡＳ  Ｎｏ．：１２９７５７−６７−１）と共に、ＰＣ−Ｌａｂｏｒｓｙｓｔｅｍが提供している２つのバーミキサーが取り付けられている実験室用遊星型ミキサー中、約２５℃で２分間、２００ｒｐｍで均質化させる。その後、１０ｇの３−アミノプロピルトリメトキシシランを２００ｒｐｍで１分間混合させる。最後に、その混合物を６００ｒｐｍで２分間、２００ｒｐｍで１分間、１００ｍｂａｒの圧力下で均質化させ、泡が消えるまで撹拌する。
【０１８１】
２５℃で５１Ｐａｓの粘度を有するこの配合物は、非常に粘稠であり、比較的不十分にしか扱うことができない。３１０ｍｌのポリエチレンカートリッジ中に分注し、検査の前の１日間２５℃で保存する。
【０１８２】
［実施例５］
発明の実施例４からおよび比較例２からの接着剤配合物の引張り剪断強さは、ＤＩＮ  ＥＮ  ２０４に記載されているようにして測定される。この測定において、接着剤は、接着されるべき両方のブナ材試験片に塗布し、次いで１００μｍのバーコーターを用いてドローダウンさせる。次に、５ｋｇの加圧をすることにより、２つの木材の試験片を１ｃｍ×２ｃｍの面積にわたり接合させる。２４時間にわたる加圧に続いて、試験片を、記載した期間、標準条件下で保存する。Ｄ１値の測定のためには、２つの接合された試験片の引張り剪断強さを保存後直接測定する。Ｄ４測定の場合には、保存期間後に沸騰水中で６時間さら保存する。次いで、試験片を水から取り出し、水切りし、１時間室温で保存する。この後、引張り剪断強さの測定を行う。得られた値は、表２に報告されたものである：
【０１８３】
【表２】
2014521819.tif 000003
【０１８４】
［発明の実施例６］
一成分（１Ｃ）接着剤配合物の調製
１００ｇの平均モル質量（Ｍｎ）１２，０００ダルトンおよび式−Ｏ−Ｃ（＝Ｏ）−ＮＨ−ＣＨ２−ＳｉＣＨ３（ＯＣＨ３）２の末端基を有するシラン末端ポリプロピレングリコール（Ｗａｃｋｅｒ  Ｃｈｅｍｉｅ  ＡＧ、Ｍｕｎｉｃｈ、ＤＥからＧＥＮＩＯＳＩＬ（登録商標）ＳＴＰ−Ｅ１０の名前で市販されている。）を、３８７．５ｇの、フェニル官能性Ｔ単位のみから成り、１０−３０重量％のメトキシ基含量および１，０００−２，０００ダルトンの平均モル質量を有する溶媒を含まない液体フェニルシリコーン樹脂（Ｗａｃｋｅｒ  Ｃｈｅｍｉｅ  ＡＧ、Ｍｕｎｉｃｈ、ＤＥからＳＩＬＲＥＳ（登録商標）ＩＣ  ６７８の名前で市販されている。）および２．５ｇの安定剤（ＢＡＳＦ  ＡＧ、ドイツからＴＩＮＵＶＩＮ（登録商標）１２３の名前で市販されている；ＣＡＳ  Ｎｏ．：１２９７５７−６７−１）と共に、ＰＣ−Ｌａｂｏｒｓｙｓｔｅｍが提供している２つのバーミキサーが取り付けられている実験室用遊星型ミキサー中、約２５℃で２分間、２００ｒｐｍで均質化させる。その後、１１．５ｇのＮ−（２−アミノエチル）−３−アミノプロピル−トリメトキシシランを２００ｒｐｍで１分間混合する。最後に、その混合物を６００ｒｐｍで２分間、２００ｒｐｍで１分間、１００ｍｂａｒの圧力下で均質化させ、泡が消えるまで撹拌する。
【０１８５】
この配合物は、２５℃で１．０Ｐａｓの粘度を有する。この配合物は、３１０ｍｌのポリエチレンカートリッジ中に分注し、検査の前の１日間２５℃で保存する。
【０１８６】
［発明の実施例７］
一成分（１Ｃ）接着剤配合物の調製
１５０ｇの平均モル質量（Ｍｎ）１２，０００ダルトンおよび式−Ｏ−Ｃ（＝Ｏ）−ＮＨ−ＣＨ２−ＳｉＣＨ３（ＯＣＨ３）２の末端基を有するシラン末端ポリプロピレングリコール（Ｗａｃｋｅｒ  Ｃｈｅｍｉｅ  ＡＧ、Ｍｕｎｉｃｈ、ＤＥからＧＥＮＩＯＳＩＬ（登録商標）ＳＴＰ−Ｅ１０の名前で市販されている。）を、３３７．５ｇのフェニル官能性Ｔ単位（６０−６５重量％）とメチル官能性Ｔ単位（１８−２２重量％）とジメチル官能性Ｄ単位（２−４重量％）とから構成されており、１２−１６重量％のメトキシ基含量および８００−１３，０００ダルトンの平均モル質量を有する溶媒を含まない液体フェニルシリコーン樹脂（Ｗａｃｋｅｒ  Ｃｈｅｍｉｅ  ＡＧ、Ｍｕｎｉｃｈ、ＤＥからＳＩＬＲＥＳ（登録商標）ＩＣ  ３６８の名前で市販されている。）、および２．５ｇの安定剤（ＢＡＳＦ  ＡＧ、ドイツからＴＩＮＵＶＩＮ（登録商標）１２３の名前で市販されている；ＣＡＳ  Ｎｏ．：１２９７５７−６７−１）と共に、ＰＣ−Ｌａｂｏｒｓｙｓｔｅｍが提供している２つのバーミキサーが取り付けられている実験室用遊星型ミキサー中、約２５℃で２分間、２００ｒｐｍで均質化させる。その後、１２．５ｇのＮ−（２−アミノエチル）−３−アミノプロピル−トリメトキシシランを２００ｒｐｍで１分間混合する。最後に、その混合物を６００ｒｐｍで２分間、２００ｒｐｍで１分間、１００ｍｂａｒの圧力下で均質化させ、泡が消えるまで撹拌する。
【０１８７】
その配合物は、２５℃で１．６Ｐａｓの粘度を有する。その配合物は、３１０ｍｌのポリエチレンカートリッジ中に分注し、検査の前の１日間２５℃で保存する。
【０１８８】
［発明の実施例８］
一成分（１Ｃ）接着剤配合物の調製
２５０ｇの平均モル質量（Ｍｎ）１２，０００ダルトンおよび式−Ｏ−Ｃ（＝Ｏ）−ＮＨ−ＣＨ２−ＳｉＣＨ３（ＯＣＨ３）２の末端基を有するシラン末端ポリプロピレングリコール（Ｗａｃｋｅｒ  Ｃｈｅｍｉｅ  ＡＧ、Ｍｕｎｉｃｈ、ＤＥからＧＥＮＩＯＳＩＬ（登録商標）ＳＴＰ−Ｅ１０の名前で市販されている。）を２３７．５ｇのフェニル官能性Ｔ単位（６０−６５重量％）とメチル官能性Ｔ単位（１８−２２重量％）とジメチル官能性Ｄ単位（２−４重量％）とから構成されており、１２−１６重量％のメトキシ基含量および８００−１３，０００ダルトンの平均モル質量を有する溶媒を含まない液体フェニルシリコーン樹脂（Ｗａｃｋｅｒ  Ｃｈｅｍｉｅ  ＡＧ、Ｍｕｎｉｃｈ、ＤＥからＳＩＬＲＥＳ（登録商標）ＩＣ  ３６８の名前で市販されている。）、および２．５ｇの安定剤（ＢＡＳＦ  ＡＧ、ドイツ、からＴＩＮＵＶＩＮ（登録商標）１２３の名前で市販されている；ＣＡＳ  Ｎｏ．：１２９７５７−６７−１）と共に、ＰＣ−Ｌａｂｏｒｓｙｓｔｅｍが提供している２つのバーミキサーが取り付けられている実験室用遊星型ミキサー中、約２５℃で２分間、２００ｒｐｍで均質化させる。その後、１２．５ｇのＮ−（２−アミノエチル）−３−アミノプロピル−トリメトキシシランを２００ｒｐｍで１分間混合する。最後に、その混合物を６００ｒｐｍで２分間、２００ｒｐｍで１分間、１００ｍｂａｒの圧力下で均質化させ、泡が消えるまで撹拌する。
【０１８９】
その配合物は、２５℃で２．９Ｐａｓの粘度を有する。その配合物を３１０ｍｌのポリエチレンカートリッジ中に分注し、検査の前の１日間２５℃で保存する。
【０１９０】
［実施例９］
発明の実施例６、７および８からの接着剤配合物の引張り剪断強さは、ＤＩＮ  ＥＮ  ２０４に記載されているようにして測定される。この測定において、接着剤は、接着されるべき両方のブナ材試験片に塗布し、次いで１００μｍのバーコーターを用いてドローダウンされる。その２つの木材の試験片は、次に１ｃｍ×２ｃｍの面積の上に５ｋｇの加圧をすることにより接合される。２４時間にわたる加圧に続いて、その試験片は、記載されている間、標準条件下で保存される。Ｄ１値の測定のためには、２つの接合された試験片の引張り剪断強さは、保存後直接測定される。Ｄ４測定の場合には、保存期間の後に沸騰水中での６時間のさらなる保存が続けられる。その試験片は、その水からその後除去され、水切りされ、１時間室温で保存される。この後引張り剪断強さの測定が続けられる。得られた値は、表３に報告されている：
【０１９１】
【表３】
2014521819.tif 000004
【手続補正書】
【提出日】平成25年1月28日(2013.1.28)
【手続補正１】
【補正対象書類名】特許請求の範囲
【補正対象項目名】全文
【補正方法】変更
【補正の内容】
【特許請求の範囲】
【請求項１】
（Ａ）１００重量部の式
Ｙ−［（ＣＲ１２）ｂ−ＳｉＲａ（ＯＲ２）３−ａ］ｘ              （Ｉ）
（式中、
Ｙは、窒素、酸素、硫黄または炭素を介して結合されているｘ価の有機ポリマー基であって、ポリマー鎖として、ポリオキシアルキレン、炭化水素ポリマー、ポリウレタン、ポリエステル、ポリアミド、ポリアクリレート、ポリメタクリレートもしくはポリカーボネートを含むｘ価の有機ポリマー基であり、
Ｒは、同じであっても異なってもよく、一価の、場合によって置換されているＳｉＣ−結合した炭化水素基であり、
Ｒ１は、同じであっても異なってもよく、水素原子、または炭素原子に窒素、リン、酸素、硫黄もしくはカルボニル基が結合することができる一価の、場合によって置換されている炭化水素基であり、
Ｒ２は、同じであっても異なってもよく、水素原子、または一価の、場合によって置換されている炭化水素基であり、
Ｘは、１から１０までの整数であり、
ａは、同じであっても異なってもよく、０、１、もしくは２であり、および
ｂは、同じであっても異なってもよく、１から１０までの整数である。）
の化合物Ａ、並びに
（Ｂ）５０重量部を超える式
Ｒ３ｃ（Ｒ４Ｏ）ｄＲ５ｅＳｉＯ（４−ｃ−ｄ−ｅ）／２              （ＩＩ）
（式中、
Ｒ３は、同じであっても異なってもよく、水素原子、一価の、ＳｉＣ−結合した、場合によって置換されている脂肪族炭化水素基、または式（ＩＩ）の２つの単位を橋かけしている二価の、場合によって置換されている脂肪族炭化水素基であり、
Ｒ４は、同じであっても異なってもよく、水素原子または一価の、場合によって置換されている炭化水素基であり、
Ｒ５は、同じであっても異なってもよく、一価の、ＳｉＣ−結合した、場合によって置換されている芳香族炭化水素基であり、
ｃは、０、１、２、もしくは３であり、
ｄは、０、１、２、もしくは３であり、および
ｅは、０、１、もしくは２であり、
ただし、ｃ＋ｄ＋ｅの合計は、３以下であり、式（ＩＩ）の単位の少なくとも４０％においてｃ＋ｅの合計は０もしくは１である。）
の単位を含むシリコーン樹脂
を含む、架橋性組成物。
【請求項２】
式（Ｉ）中の基Ｙが、ポリウレタン基およびポリオキシアルキレン基を含むことを特徴とする、請求項１に記載の架橋性組成物。
【請求項３】
化合物（Ａ）の末端基が、一般式
−Ｏ−Ｃ（＝Ｏ）−ＮＨ−（ＣＲ１２）ｂ−ＳｉＲａ（ＯＲ２）３−ａ      （ＩＩＩ）
および
−ＮＨ−Ｃ（＝Ｏ）−ＮＲ’−（ＣＲ１２）ｂ−ＳｉＲａ（ＯＲ２）３−ａ    （ＩＶ）
（式中、基および添字はそれらに対して上で特定された定義の一つを有する。）
の基であることを特徴とする、請求項１または２に記載の架橋性組成物。
【請求項４】
１００重量部の成分（Ａ）に基づいて少なくとも６０重量部の成分（Ｂ）を含むことを特徴とする、請求項１から３の一項以上に記載の架橋性組成物。
【請求項５】
シリコーン樹脂（Ｂ）が、少なくとも４００ｇ／モルであって４００，０００ｇ／モル以下の平均モル質量（数平均）Ｍｎを有することを特徴とする、請求項１から４の一項以上に記載の架橋性組成物。
【請求項６】
（Ａ）１００重量部の式（Ｉ）の化合物、
（Ｂ）６０から１，０００重量部の、式（ＩＩ）の単位を含むシリコーン樹脂、
場合によって
（Ｃ）０．５から１０重量部の、塩基性窒素を含む化合物、
場合によって、
（Ｄ）充填剤、
場合によって
（Ｅ）触媒、
場合によって
（Ｆ）接着促進剤、
場合によって
（Ｇ）水捕捉剤、
場合によって
（Ｈ）添加剤、および
場合によって
（Ｋ）補助剤
を含む組成物であることを特徴とする、請求項１から５の一項以上に記載の架橋性組成物。
【請求項７】
個々の成分を任意の順序で混合することによる、請求項１から６の一項以上に記載の組成物を製造するための方法。
【請求項８】
請求項１から６の一項以上に記載の組成物または請求項７に記載されたようにして製造された組成物を架橋することによって製造される成型品。
【請求項９】
標準条件下、すなわち、１，０００ｈＰａおよび２３℃において、７日間の保存後に、ＤＩＮ  ＥＮ  ２０４に基づく引張り剪断強さが少なくとも７ＭＰａであることを特徴とする請求項８に記載の成型品。
【請求項１０】
基材の接着またはシーリングのための方法であって、請求項１から６の一項以上に記載の組成物もしくは請求項７に記載されたようにして製造された組成物を、少なくとも１つの基材の表面に塗布するステップ、次いで、その表面を、接着すべき第２の基材と接触させるステップ、および続いて、架橋させるステップを含む、方法。
【請求項１１】
コーティングまたはカプセル化材を製造するための方法であって、請求項１から６の一項以上に記載の組成物もしくは請求項７に記載されたようにして製造した組成物を、少なくとも１つの基材に塗布するステップ、および続いて架橋させるステップを含む、方法。
【国際調査報告】
2014521819.tif 000005
2014521819.tif 000006
2014521819.tif 000007
2014521819.tif 000008
2014521819.tif 000009
2014521819.tif 000010